(57)【要約】【課題】電極に印加する電圧の変化に対する色味の変化が少なく、かつ発光効率が高い有機ＥＬ素子、その製造方法、並びに該有機ＥＬ素子を用いた照明装置、面状光源および表示装置を提供する【解決手段】光透過性を有する透明陽極（第１電極）３と、透明陽極３に対向して配置された陰極（第２電極）５と、透明陽極３および陰極５との間に配置され、高分子化合物を含む３つの発光層９ａ、９ｂ、９ｃを有する発光部４と、発光部４を基準にして透明陽極３の最外層に配置されたフィルム８と、を含み、発光部４を構成する各発光層９ａ、９ｂ、９ｃが、互いに異なるピーク波長の光を発し、ピーク波長が長い光を発する発光層ほど、透明陽極３寄りに配置され、フィルム８の発光部４側とは反対側の表面に凹凸状を有し、フィルム８のヘイズ値が７０％以上であり、かつフィルム８の全光線透過率が８０％以上である。【選択図】図１
2010146822.tif 000002
【特許請求の範囲】
【請求項１】
陽極および陰極のうちのいずれか一方の電極であり、光透過性を有する第１電極と、
前記第１電極に対向して配置され、前記陽極および陰極のうちの他方の電極である第２電極と、
前記第１電極および第２電極の間に配置され、高分子化合物を含む発光層を３層以上有する発光部と、
前記発光部を基準にして前記第１電極側の最外層に配置されたフィルムと、を含み、
前記発光部を構成する各発光層が、互いに異なるピーク波長の光を発し、ピーク波長が長い光を発する発光層ほど、前記陽極寄りに配置され、
前記フィルムは、前記発光部側とは反対側の表面が凹凸状であり、ヘイズ値が７０％以上であり、かつ全光線透過率が８０％以上である、
有機エレクトロルミネッセンス素子。
【請求項２】
前記発光部は、赤色の光を発する発光層と、緑色の光を発する発光層と、青色の光を発する発光層とを備える、請求項１に記載の有機エレクトロルミネッセンス素子。
【請求項３】
前記第１電極と前記フィルムとの間に設けられる支持基板をさらに有し、
該支持基板に前記フィルムが接して設けられる、請求項１又は２に記載の有機エレクトロルミネッセンス素子。
【請求項４】
前記第１電極と前記フィルムとの間に設けられる保護膜をさらに有し、
該保護膜に前記フィルムが接して設けられる、請求項１又は２に記載の有機エレクトロルミネッセンス素子。
【請求項５】
前記陽極と前記陰極との間に印加する電圧を変化させたときの、外に取出される光の色度座標における座標値ｘと、座標値ｙとの変化の幅が、それぞれ０．０５以下である、請求項１から４のいずれか一項に記載の有機エレクトロルミネッセンス素子。
【請求項６】
前記フィルムの前記発光層側とは反対側の表面が複数の凹面によって構成されている、請求項１から５のいずれか一項に記載の有機エレクトロルミネッセンス素子。
【請求項７】
請求項１から５のいずれか一項に記載の有機エレクトロルミネッセンス素子を備える面状光源。
【請求項８】
請求項１から５のいずれか一項に記載の有機エレクトロルミネッセンス素子を備える照明装置。
【請求項９】
請求項１から５のいずれか一項に記載の有機エレクトロルミネッセンス素子を備える表示装置。
【請求項１０】
陽極および陰極のうちのいずれか一方の電極であり、光透過性を有する第１電極と、前記第１電極に対向して配置され、前記陽極および陰極のうちの他方の電極である第２電極と、前記第１電極および第２電極の間に配置され、高分子化合物を含む発光層を３層以上有する発光部と、前記発光部を基準にして前記第１電極側の最外層に配置されたフィルムとを含む有機エレクトロルミネッセンス素子の製造方法であって、
ピーク波長が長い光を発する発光層ほど、前記陽極寄りに配置されるように、各発光層を塗布法により順次形成する、前記発光部を作製する工程と、
前記発光部側とは反対側の表面が凹凸状であり、ヘイズ値が７０％以上、かつ全光線透過率が８０％以上のフィルムを形成するフィルム形成工程とを有し、
フィルム形成工程では、前記フィルムが形成される被形成面上に、前記フィルムとなる材料を含む溶液を、前記フィルムの厚みが１００μｍ〜２００μｍの範囲となるように塗布し、塗布された前記溶液を湿度が８０％〜９０％の雰囲気に保持した後に乾燥し、フィルム化する、
有機エレクトロルミネッセンス素子の製造方法。
【発明の詳細な説明】
【技術分野】
【０００１】
本発明は、有機エレクトロルミネッセンス素子（以下、有機ＥＬ素子という場合がある）、該有機ＥＬ素子の製造方法、該有機ＥＬ素子を用いた照明装置、面状光源、表示装置に関する。
【背景技術】
【０００２】
近年、表示装置や照明装置に有機ＥＬを用いることが検討されている。有機ＥＬ素子は、例えば一対の電極と、有機蛍光色素を分散させた発光層とを含んで構成され、電極間に電圧を印加することによって所定のスペクトルで発光する。白色光を発光する発光素子として、複数の種類の色素を分散させた白色発光層を備える有機ＥＬ素子が開示されている（例えば、特許文献１参照）。
【０００３】
有機ＥＬ素子に印加する電圧を変化させることにより、有機ＥＬ素子の輝度（発光量）を調整することができるが、それに伴って、出射する光の色味も多少変化する。したがって有機ＥＬ素子を用いた照明装置では、明るさに応じて照明の色味が変化し、また画素の光源またはバックライトに有機ＥＬ素子を用いた表示装置では、明るさに応じて表示画像の色合いが変化することになる。そこで、電圧の変化に対する色味の変化が少ない有機ＥＬ素子が求められている。
【０００４】
また発光素子としては、発光効率の高いものが当然に求められているところ、有機ＥＬ素子の内部で発生した光は、電極などで全反射したり、内部で吸収されたりして素子内部に閉じ込められ、その大部分が有効に利用されてないのが現状である。そこで光取り出し効率を向上させることにより、その発光効率を向上させる試みとして、有機ＥＬ素子が設けられる透明の基板と、有機ＥＬ素子の電極との間に光散乱層を設けて、光の全反射を抑制し、光取り出し効率の向上を図っているものがある（例えば、特許文献２参照）。
【０００５】
【特許文献１】特開平０７−２２０８７１号公報
【特許文献２】特開２００７−０３５５５０号公報
【発明の開示】
【発明が解決しようとする課題】
【０００６】
しかしながら従来の技術の有機ＥＬ素子においても、その発光効率は必ずしも十分とはいえない。
【０００７】
本発明は、上記従来技術における問題点に鑑みてなされたものであり、その課題は、電極に印加する電圧の変化に対する色味の変化が少なく、かつ発光効率が高い有機ＥＬ素子、その製造方法、並びに該有機ＥＬ素子を用いた照明装置、面状光源および表示装置を提供することにある。
【課題を解決するための手段】
【０００８】
上記の課題を解決するため、本発明では、下記の構成を採用した。
［１］  陽極および陰極のうちのいずれか一方の電極であり、光透過性を有する第１電極と、
前記第１電極に対向して配置され、前記陽極および陰極のうちの他方の電極である第２電極と、
前記第１電極および第２電極の間に配置され、高分子化合物を含む発光層を３層以上有する発光部と、
前記発光部を基準にして前記第１電極側の最外層に配置されたフィルムと、を含み、
前記発光部を構成する各発光層が、互いに異なるピーク波長の光を発し、ピーク波長が長い光を発する発光層ほど、前記陽極寄りに配置され、
前記フィルムは、前記発光部側とは反対側の表面が凹凸状であり、ヘイズ値が７０％以上であり、かつ全光線透過率が８０％以上である、
有機エレクトロルミネッセンス素子。
［２］  前記発光部は、赤色の光を発する発光層と、緑色の光を発する発光層と、青色の光を発する発光層とを備える、上記［１］に記載の有機エレクトロルミネッセンス素子。
［３］  前記第１電極と前記フィルムとの間に設けられる支持基板をさらに有し、
該支持基板に前記フィルムが接して設けられる、上記［１］又は［２］に記載の有機エレクトロルミネッセンス素子。
［４］  前記第１電極と前記フィルムとの間に設けられる保護膜をさらに有し、
該保護膜に前記フィルムが接して設けられる、上記［１］又は［２］に記載の有機エレクトロルミネッセンス素子。
［５］  前記陽極と前記陰極との間に印加する電圧を変化させたときの、外に取出される光の色度座標における座標値ｘと、座標値ｙとの変化の幅が、それぞれ０．０５以下である、上記［１］から［４］のいずれか一項に記載の有機エレクトロルミネッセンス素子。
［６］  前記フィルムの前記発光層側とは反対側の表面が複数の凹面によって構成されている、上記［１］から［５］のいずれか一項に記載の有機エレクトロルミネッセンス素子。
［７］  上記［１］から［５］のいずれか一項に記載の有機エレクトロルミネッセンス素子を備える面状光源。
［８］  上記［１］から［５］のいずれか一項に記載の有機エレクトロルミネッセンス素子を備える照明装置。
［９］  上記［１］から［５］のいずれか一項に記載の有機エレクトロルミネッセンス素子を備える表示装置。
［１０］  陽極および陰極のうちのいずれか一方の電極であり、光透過性を有する第１電極と、前記第１電極に対向して配置され、前記陽極および陰極のうちの他方の電極である第２電極と、前記第１電極および第２電極の間に配置され、高分子化合物を含む発光層を３層以上有する発光部と、前記発光部を基準にして前記第１電極側の最外層に配置されたフィルムとを含む有機エレクトロルミネッセンス素子の製造方法であって、
ピーク波長が長い光を発する発光層ほど、前記陽極寄りに配置されるように、各発光層を塗布法により順次形成する、前記発光部を作製する工程と、
前記発光部側とは反対側の表面が凹凸状であり、ヘイズ値が７０％以上、かつ全光線透過率が８０％以上のフィルムを形成するフィルム形成工程とを有し、
フィルム形成工程では、前記フィルムが形成される被形成面上に、前記フィルムとなる材料を含む溶液を、前記フィルムの厚みが１００μｍ〜２００μｍの範囲となるように塗布し、塗布された前記溶液を湿度が８０％〜９０％の雰囲気に保持した後に乾燥し、フィルム化する、
有機エレクトロルミネッセンス素子の製造方法。
【発明の効果】
【０００９】
本発明によれば、電極に印加する電圧の変化に対する色味の変化が少なく、かつ発光効率が高い有機ＥＬ素子を実現することができる。したがって、本発明の有機ＥＬ素子は、照明装置、バックライトとしての面状光源、フラットパネルディスプレイ等の表示装置として好適に使用することができる。
【発明を実施するための最良の形態】
【００１０】
以下、本発明の実施形態について、図面を参照しつつ説明する。なお理解の容易のため、図面における各部材の縮尺は実際とは異なる場合がある。また、本発明は以下の記述によって限定されるものではなく、本発明の要旨を逸脱しない範囲において適宜変更可能である。有機ＥＬ装置においては電極のリード線等の部材も存在するが、本発明の説明にあっては直接的に要しないため記載を省略している。層構造等の説明の便宜上、下記に示す例においては基板を下に配置した図と共に説明がなされるが、本発明の有機ＥＬ素子およびこれを搭載した有機ＥＬ装置は、必ずしもこの配置で、製造または使用等がなされるわけではない。なお以下の説明において支持基板の厚み方向の一方を上または上方といい、支持基板の厚み方向の他方を下または下方という場合がある。
【００１１】
本発明にかかる有機ＥＬ素子は、陽極および陰極のうちのいずれか一方の電極であり、光透過性を有する第１電極と、前記第１電極に対向して配置され、前記陽極および陰極のうちの他方の電極である第２電極と、前記第１電極および第２電極との間に配置され、高分子化合物を含む発光層を３層以上有する発光部と、前記発光層を基準にして前記第１電極側の最外層に配置されたフィルムとを含み、前記発光部を構成する各発光層が、互いに異なるピーク波長の光を発し、ピーク波長が長い光を発する発光層ほど、前記陽極寄りに配置され、前記フィルムは、前記発光部側とは反対側の表面が凹凸状であり、該フィルムのヘイズ値が７０％以上であり、かつ該フィルムの全光線透過率が８０％以上であることを特徴としている。
【００１２】
［第１の実施形態］
図１を参照しつつ、有機ＥＬ素子の第１の実施形態およびその変形例について説明する。図１は、本発明の有機ＥＬ素子の第１の実施形態を示す正面断面図である。
有機ＥＬ素子１を構成する基板として光透過性を有する平板状の透明支持基板２がある。この透明支持基板２上に、光透過性を有する第１電極として透明陽極３が配置されている。この透明陽極（第１電極）３の上に発光部４が配置され、その上に陰極（第２電極）５が配置されている。透明支持基板２は、第１主面２ａおよび第２主面２ｂを有し、透明陽極（第１電極）３、発光部４および陰極（第２電極）５を含む発光機能部６が、第１主面２ａ寄りから透明陽極（第１電極）３、発光部４、陰極（第２電極）５の順に搭載されている。通常、これら透明支持基板２上に配置された発光機能部６を保護するために発光機能部６全体を保護する保護膜（上部封止膜という場合がある）７が設けられる。透明支持基板２の発光部４側とは反対側の第２主面２ｂにフィルム８が設けられており、発光部４を基準にして透明陽極（第１電極）３側の最外層に、該フィルム８が相当する。
すなわち透明陽極（第１電極）３とフィルム８との間に、第１主面２ａおよび第２主面２ｂを有する透明支持基板２が介在し、発光機能部６が、第１主面２ａ寄りから透明陽極（第１電極）３、発光部４、陰極（第２電極）５の順に搭載され、第２主面２ｂにフィルム８が接して設けられている。
なおここでいう最外層とは、有機ＥＬ素子１を構成する層のうち、発光部４を基準にして透明陽極（第１電極）３側の最も外側に設けられている層をいい、本実施形態では、透明陽極（第１電極）３の発光部４側とは反対側に透明支持基板２が設けられているため、この透明支持基板２に接して設けられるフィルム８が最外層となる。
また本明細書では、「光透過性を有する支持基板」、「光透過性を有する電極」とは、入射した光の少なくとも一部が透過する支持基板、電極を意味する。
【００１３】
なお本実施形態では、第１電極３が陽極であり、第２電極５が陰極であるが、発光機能部６の積層順を逆順にして、第１電極が陰極であり、第２電極が陽極である有機ＥＬ素子であっても本発明を好適に適用することができる。
【００１４】
＜Ａ＞発光部
発光部４は、第１電極と第２電極との間に配置され、高分子化合物を含む発光層を３層以上有し、前記発光部を構成する各発光層が、互いに異なるピーク波長の光を発し、ピーク波長が長い光を発する発光層ほど、前記陽極寄りに配置されている。図１では、発光部４は、発光のピーク波長が異なる３つの発光層９ａ、９ｂ、９ｃから構成される場合を示している。３つの発光層９ａ、９ｂ、９ｃは、図１の配置では、それぞれ赤色、緑色および青色の光を発する発光層とされる。
【００１５】
すなわち図１に示す構成では、発光部４は、透明陽極（第１電極）３側から順に、赤色を発光する発光層（以下、赤色発光層という場合がある）９ａと、緑色を発光する発光層（以下、緑色発光層という場合がある）９ｂと、青色を発光する発光層（以下、青色発光層という場合がある）９ｃとがこの順で積層されて構成される。透明陽極（第１電極）３側から発光層９ａ、９ｂ、９ｃの順で積層し、互いに異なるピーク波長の光を発する発光層を、ピーク波長が長い光を発する発光層ほど、陽極寄りに配置することによって、電極に印加する電圧の変化に対して、色味の変化の少なく、かつ高効率で発光する有機ＥＬ素子を製造することができる。
【００１６】
赤色発光層９ａは、発光部４を構成する３つの発光層９ａ、９ｂ、９ｃの中で、発光する光のピーク波長が最も長いので、３つの発光層９ａ、９ｂ、９ｃの中で最も透明陽極（第１電極）３寄りに配置され、緑色発光層９ｂは、３つの発光層９ａ、９ｂ、９ｃの中で、発光する光のピーク波長が真中なので、３つの発光層９ａ、９ｂ、９ｃの真中に配置され、青色発光層９ｃは、３つの発光層９ａ、９ｂ、９ｃの中で、発光する光のピーク波長が最も短いので、３つの発光層９ａ、９ｂ、９ｃの中で最も陰極（第２電極）５寄りに配置される。
なお発光部４を構成する発光層の発光するピーク波長とは、発光する光を波長領域で見たときに、最も強い光強度となる波長のことである。
【００１７】
本実施形態における赤色発光層９ａとしては、発光する光のピーク波長が、例えば５８０ｎｍ以上、６６０ｎｍ以下のものが用いられ、好ましくは６００以上、６４０ｎｍ以下のものが用いられる。また本実施形態における緑色発光層９ｂとしては、発光する光のピーク波長が、例えば５００ｎｍ以上、５６０ｎｍ以下のものが用いられ、好ましくは５２０ｎｍ以上、５４０ｎｍ以下のものが用いられる。また本実施形態における青色発光層９ｃとしては、発光する光のピーク波長が、例えば４００ｎｍ以上、５００ｎｍ以下のものが用いられ、好ましくは４２０ｎｍ以上、４８０ｎｍ以下のものが用いられる。
【００１８】
このようなピーク波長で発光する３つの発光層９ａ、９ｂ、９ｃからそれぞれ発光される光を重ね合わせると白色光となるので、発光部４が赤色発光層９ａ、緑色発光層９ｂ、および青色発光層９ｃで構成される本実施形態の有機ＥＬ素子１は、全体として白色光を発する。
【００１９】
よって、本実施形態に係る有機ＥＬ素子１のように、発光部４を構成する３つの発光層９ａ、９ｂ、９ｃを、ピーク波長が長い光を発する発光層ほど、透明陽極（第１電極）３寄りに配置し、発光する光のピーク波長に応じて、各発光層を所定の順序で配置することによって、電極に印加する電圧の変化に対して、色味の変化の少なく、かつ高効率で発光する有機ＥＬ素子を実現することができる。
【００２０】
発光部４を構成する各発光層９ａ、９ｂ、９ｃは、本実施形態ではそれぞれ塗布法によって形成される。特に、本実施形態では、塗布により形成された各発光層は、次に形成される発光層の塗布液が表面上に塗布される前において、塗布される塗布液に対して不溶化される。具体的には、緑色発光層９ｂを塗布法によって成膜する前に、赤色発光層９ａを不溶化させ、さらに青色発光層９ｃを塗布法によって成膜する前に、緑色発光層９ｂを不溶化させる。
【００２１】
本実施形態では、不溶化される発光層を構成する材料の少なくとも一部は、エネルギーを加えることによって架橋する。このような材料を含む塗布液を塗布して成膜した後に、エネルギーとして光または熱を加え、架橋させることによって膜を不溶化することができる。
【００２２】
なお不溶化される発光層を主に構成する材料が、エネルギーを加えることによって架橋する材料を用いて発光層を形成してもよく、また不溶化される発光層を構成する材料のうちの、発光層を主に構成する材料を除く残余の材料の少なくとも一部が、エネルギーを加えることによって架橋する材料を用いて発光層を形成してもよい。後者の場合、塗布液には、発光層を主に構成する材料の他に、エネルギーを加えることによって架橋する架橋剤がさらに加えられる。
【００２３】
なお発光層を主に構成する材料が、エネルギーを加えることによって架橋するものであれば、塗布液に架橋剤を加える必要がない。
【００２４】
本実施形態では、発光層を主に構成する材料は、発光層において質量濃度の最も高い材料であり、発光層を構成する材料のうちで、蛍光および／または燐光を発光する材料（以下、発光材料という場合がある）に相当する。
【００２５】
発光層を主に構成する材料として、エネルギーを加えることによって架橋するものを用いる場合、エネルギーを加えることによって架橋する基（以下、架橋基という）を含む高分子化合物を用いればよい。
架橋基としては、ビニル基などを挙げることができる。発光層を主に構成する材料として、具体的には、ベンゾシクロブタン（ＢＣＢ）から少なくとも１つの水素原子を除いた残基を主鎖および／または側鎖に含む高分子化合物を用いたものを挙げることができる。
【００２６】
また発光層を主に構成する材料の他に、塗布液に加える架橋剤としては、ビニル基、エチニル基、ブテニル基、アクリロイル基、アクリロイルアミノ基、メタクリロイル基、メタクリロイルアミノ基、ビニルオキシ基、ビニルアミノ基、シラノール基、シクロプロピル基、シクロブチル基、エポキシ基、オキセタニル基、ジケテニル基、エピチオ基、ラクトニル基、及びラクタムニル基からなる群から選ばれる重合可能な置換基を有する化合物を挙げることができる。なおオキセタニル基はオキセタンから水素原子１個を除いた残基、ジケテニル基はジケテンから水素原子１個を除いた残基、エピチオ基はエピスルフィドから水素原子１個を除いた残基、ラクトニル基はラクトンから水素原子１個を除いた残基、ラクタムニル基はラクタムから水素原子１個を除いた残基をそれぞれ意味する。かかる架橋剤用の化合物としては、例えば多官能アクリレートが好ましく、ジペンタエリスリトールヘキサアクリレート（ＤＰＨＡ）およびトリスペンタエリスリトールオクタアクリレート（ＴＰＥＡ）などがさらに好ましい。
【００２７】
各発光層９ａ、９ｂ、９ｃは、主成分として、蛍光および／または燐光を発光する有機物で構成される。有機物としては低分子化合物および／または高分子化合物が用いられ、好ましくは高分子化合物が用いられ、発光層は、ポリスチレン換算の数平均分子量が、１０3以上、１０8以下である高分子化合物を含むことが好ましい。また発光層には該有機物の他に、ドーパントなどの任意成分を含むように構成してもよい。例えば、ドーパントは、発光効率の向上や発光波長を変化させるなどの目的で付加される。各発光層９ａ、９ｂ、９ｃを主に構成する発光材料としては、例えば以下のものが挙げられる。
【００２８】
＜Ａ１＞色素系の発光材料
色素系の発光材料としては、例えば、シクロペンダミン誘導体、テトラフェニルブタジエン誘導体化合物、トリフェニルアミン誘導体、オキサジアゾール誘導体、ピラゾロキノリン誘導体、ジスチリルベンゼン誘導体、ジスチリルアリーレン誘導体、ピロール誘導体、チオフェン環化合物、ピリジン環化合物、ペリノン誘導体、ペリレン誘導体、オリゴチオフェン誘導体、オキサジアゾールダイマー、キナクリドン誘導体、クマリン誘導体、およびピラゾリンダイマーなどを高分子化したものを挙げることができる。
【００２９】
＜Ａ２＞金属錯体系の発光材料
金属錯体系の発光材料としては、中心金属に、Ａｌ、Ｚｎ、Ｂｅなど、またはＴｂ、Ｅｕ、Ｄｙなどの希土類金属を有し、配位子に、オキサジアゾール、チアジアゾール、フェニルピリジン、フェニルベンゾイミダゾール、キノリン構造などを有する金属錯体を高分子化したものを挙げることができ、例えば、イリジウム錯体、白金錯体等の三重項励起状態からの発光を有する金属錯体、アルミキノリノール錯体、ベンゾキノリノールベリリウム錯体、ベンゾオキサゾリル亜鉛錯体、ベンゾチアゾール亜鉛錯体、アゾメチル亜鉛錯体、ポルフィリン亜鉛錯体、フェナントロリンユーロピウム錯体などを高分子化したものを挙げることができる。
【００３０】
＜Ａ３＞高分子系の発光材料
高分子系の発光材料としては、ポリパラフェニレンビニレン誘導体、ポリチオフェン誘導体、ポリパラフェニレン誘導体、ポリシラン誘導体、ポリアセチレン誘導体、ポリフルオレン誘導体、およびポリビニルカルバゾール誘導体などを挙げることができる。
【００３１】
赤色発光層９ａを主に構成する発光材料としては、前述の発光材料のうち、クマリン誘導体、チオフェン環化合物、およびそれらの重合体、ポリパラフェニレンビニレン誘導体、ポリチオフェン誘導体、ポリフルオレン誘導体などを挙げることができる。なかでも高分子材料のポリパラフェニレンビニレン誘導体、ポリチオフェン誘導体、ポリフルオレン誘導体などが好ましい。
【００３２】
緑色発光層９ｂを主に構成する材料としては、前述の発光材料のうち、キナクリドン誘導体、クマリン誘導体、チオフェン環化合物およびそれらの重合体、ポリパラフェニレンビニレン誘導体、ポリフルオレン誘導体などを挙げることができる。なかでも高分子材料のポリパラフェニレンビニレン誘導体、ポリフルオレン誘導体などが好ましい。
【００３３】
青色発光層９ｃを主に構成する材料としては、前述の発光材料のうち、ジスチリルアリーレン誘導体および／またはオキサジアゾール誘導体の重合体、ポリビニルカルバゾール誘導体、ポリパラフェニレン誘導体、ポリフルオレン誘導体などを挙げることができる。なかでも高分子材料のポリビニルカルバゾール誘導体、ポリパラフェニレン誘導体やポリフルオレン誘導体などが好ましい。
【００３４】
＜Ａ４＞ドーパント材料
各発光層９ａ、９ｂ、９ｃを主に構成する発光材料としては、前述の発光材料の他に、例えば発光効率の向上や発光波長を変化させるなどの目的でドーパント材料をさらに含んでいてもよい。このようなドーパント材料としては、例えば、ペリレン誘導体、クマリン誘導体、ルブレン誘導体、キナクリドン誘導体、スクアリウム誘導体、ポルフィリン誘導体、スチリル系色素、テトラセン誘導体、ピラゾロン誘導体、デカシクレン、フェノキサゾンなどを挙げることができる。なおこのような発光層の厚さは、通常約２０Å以上、２０００Å以下である。
【００３５】
＜Ａ５＞発光層を成膜する方法
各発光層９ａ、９ｂ、９ｃは、例えば、各発光層９ａ、９ｂ、９ｃを主に構成する発光材料を溶媒に溶解した塗布液によって成膜することができる。溶液からの成膜に用いられる溶媒としては、各発光層９ａ、９ｂ、９ｃを主に構成する発光材料を溶解するものであればよく、例えば、水、クロロホルム、塩化メチレン、ジクロロエタンなどの塩素系溶媒、テトラヒドロフランなどのエーテル系溶媒、トルエン、キシレンなどの芳香族炭化水素系溶媒、アセトン、メチルエチルケトンなどのケトン系溶媒、酢酸エチル、酢酸ブチル、エチルセルソルブアセテートなどのエステル系溶媒、および水を挙げることができる。
また発光層を成膜する塗布法としては、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェットプリント法などの塗布法、真空蒸着法、転写法などを挙げることができる。
【００３６】
＜Ａ６＞発光部の作製方法
図１に示す有機ＥＬ素子１のように陽極上に赤色発光層９ａ、緑色発光層９ｂ、青色発光層９ｃを順次積層し、発光部４を作製する方法について説明する。まず、赤色発光層９ａを成膜する。具体的には前述した赤色発光層９ａを構成する材料を溶解した塗布液を、慣用の塗布法によって透明陽極（第１電極）３の表面上に塗布する。次に、塗布した膜を加熱または光照射することによって、架橋した赤色発光層９ａを得る。このように架橋した赤色発光層９ａは、緑色発光層９ｂを形成するために塗布液を塗布したとしても、溶出しない。
【００３７】
次に、緑色発光層９ｂを成膜する。具体的には前述した緑色発光層９ｂを構成する材料を溶解した塗布液を、慣用の塗布法によって赤色発光層９ａの表面上に塗布する。次に、塗布した膜を加熱または光照射することによって、架橋した緑色発光層９ｂを得る。このように架橋した緑色発光層９ｂは、青色発光層９ｃを形成するために塗布液を塗布したとしても、溶出しない。
【００３８】
次に、青色発光層９ｃを成膜する。具体的には前述した青色発光層９ｃを構成する材料を溶解した塗布液を、慣用の塗布法によって緑色発光層９ｂの表面上に塗布して、乾燥させることによって青色発光層９ｃを得る。
【００３９】
このように、塗布液が塗布される発光層を塗布液に対して予め不溶化させることによって、次に形成される発光層の塗布液を先に形成された発光層の表面に塗布したときに、先に形成されていた発光層が溶解してしまうことを防ぐことができる。これによって、各発光層の膜厚の制御が容易になり、意図した膜厚の各発光層を容易に形成することができる。また意図する膜厚の各発光層を容易に積層することができるため、安定した発光性能を有する有機ＥＬ素子とすることができる。
【００４０】
発光部４を構成する各発光層９ａ、９ｂ、９ｃの膜厚は、透明陽極（第１電極）３側に配置される発光層ほど、膜厚が薄い方が好ましい。具体的には、赤色発光層９ａの膜厚よりも、緑色発光層９ｂの膜厚が厚く、緑色発光層９ｂの膜厚よりも、青色発光層９ｃの膜厚が厚い方が好ましい。さらに具体的には、赤色発光層９ａの膜厚は、５ｎｍ以上、２０ｎｍ以下が好ましく、さらに好ましくは、１０ｎｍ以上、１５ｎｍ以下である。また緑色発光層９ｂの膜厚は、１０ｎｍ以上、３０ｎｍ以下が好ましく、さらに好ましくは、１５ｎｍ以上、２５ｎｍ以下である。また青色発光層９ｃの膜厚は、４０ｎｍ以上、７０ｎｍ以下が好ましく、さらに好ましくは、５０ｎｍ以上、６５ｎｍ以下である。よって、各発光層９ａ、９ｂ、９ｃの膜厚を設定することにより、電極に印加する電圧の変化に対して、色味の変化がより少なく、かつ駆動電圧の低い、さらに高効率で発光する有機ＥＬ素子を実現することができる。
【００４１】
なお発光する光のピーク波長が長いほど、発光層を構成する化合物の最高占有分子軌道(Highest Occupied Molecular Orbital：略称ＨＯＭＯ)および最低非占有分子軌道(Lowest Unoccupied Molecular Orbital：略称ＬＵＭＯ)がそれぞれ低い傾向にあるので、本実施形態では、ＨＯＭＯおよびＬＵＭＯが低い化合物で構成される発光層ほど、透明陽極（第１電極）３寄りに配置される。このように透明陽極（第１電極）３から離間する発光層ほど、その層を構成する化合物のＨＯＭＯおよびＬＵＭＯが順次高くなる配置となるので、発光部４において正孔および電子を効率的に輸送することができ、電極に印加する電圧の変化に対して、色味の変化の少なく、かつ駆動電圧の低い有機ＥＬ素子を実現することができるものと推測される。
【００４２】
このような構成の有機ＥＬ素子１では、陽極と陰極との間に印加する電圧を変化させたときの、外に取出される光の色度座標における座標値ｘと座標値ｙの変化の幅が、それぞれ０．０５以下の有機ＥＬ素子を実現することができる。また印加する電圧を変化させるときの範囲は、通常、輝度が１００ｃｄ／ｍ2以上、１００００ｃｄ／ｍ2以下となる範囲であり、少なくとも４０００ｃｄ／ｍ2以上、６０００ｃｄ／ｍ2以下となる範囲である。
【００４３】
ここで、外に取出される光は、各発光層９ａ、９ｂ、９ｃからの光が重ね合わされた光のことである。なお本明細書において、色度座標の規定は、国際照明委員会（ＣＩＥ）の定めるＣＩＥ１９３１に従う。
【００４４】
本実施形態における発光部４は、３つの発光層９ａ、９ｂ、９ｃが積層されて構成され、全体として白色を発光する。しかし、本実施形態の変形例としては、各発光層９ａ、９ｂ、９ｃの発光する波長とは異なる波長の光を発する発光層をそれぞれ設けて、例えば白色とは異なる波長の光を発する発光部４を構成してもよい。さらに他の変形例としては、発光部４を、４層以上の発光層で構成してもよい。すなわち各発光層の発光する光の色は、それぞれの有機ＥＬ素子から取出される光の色に応じて、適宜選択される。
【００４５】
また有機ＥＬ素子から取出される光の色が、白色であっても、白とは異なる色であっても、また発光部４の層数が３層であっても、４層以上であったとしても、各発光層を、ピーク波長が長い光を発する発光層ほど、透明陽極（第１電極）３寄りに配置することによって、電極に印加する電圧の変化に対して、色味の変化の少なく、かつ高効率で発光する有機ＥＬ素子を実現することができる。
【００４６】
＜Ｂ＞フィルム
フィルム８は、発光部４を基準にして透明陽極（第１電極）３側の最外層に設けられ、本実施の形態では透明支持基板２の発光部４側とは反対側の表面に設けられる。フィルム８は、発光部４側の表面が平面状であり、発光部４側とは反対側の表面が凹凸状に形成される。またフィルム８は、ヘイズ値が７０％以上、かつ全光線透過率が８０％以上である。
【００４７】
フィルム８は、その平面状の表面が、透明支持基板２の発光部４側とは反対側の外表面（第２主面２ｂ）に貼り合わされている。フィルム８は、たとえば熱硬化性樹脂、光硬化性樹脂、接着剤および粘着材などの貼合剤を用いて透明支持基板２に貼り付けられる。熱硬化性樹脂を用いる場合には、フィルム８を透明支持基板２に貼り合わせた後に、所定の温度で加熱することによって、フィルム８を透明支持基板２に接着させる。また光硬化性樹脂を用いる場合には、フィルム８を透明支持基板２に貼り合わせた後に、フィルム８に例えば紫外線を照射することによって、フィルム８を透明支持基板２に接着させる。なお透明支持基板２上にフィルム８を直接形成する場合およびフィルム８に貼合剤が予め設けられている場合などには、前記貼合剤を用いなくてもよい。
【００４８】
フィルム８と透明支持基板２との間に空気の層が形成されると、この空気の層の界面で反射が生じるので、フィルム８と透明支持基板２との間に空気の層が形成されないようにフィルム８の貼り合わせを行うことが好ましい。フィルム８の屈折率、貼合剤の屈折率、およびフィルム８が貼り合わされる層（本実施形態では透明支持基板２）の屈折率のうちで最大となる屈折率と、最小となる屈折率との差は、小さい方が貼り合せ面での反射を抑制できるので好ましく、具体的には０．２以内が好ましく、さらに好ましくは０．１以内である。
【００４９】
本実施形態のフィルム８は、該フィルム８の一方の表面（フィルム８が透明支持基板２の外表面に貼り付けられた後では、発光部４側とは反対側の表面）が凹凸状に形成され、ヘイズ値が７０％以上、かつ全光線透過率が８０％以上である。ヘイズ値が７０％未満であれば、十分な光散乱効果が得られない場合があり、全光線透過率が８０％未満であれば、十分な光を取り出すことができない場合があるので、このようなフィルム８を有機ＥＬ素子に用いた場合、十分な光取り出し効率を実現できないおそれがある。したがって、ヘイズ値が７０％以上、かつ全光線透過率が８０％以上のフィルム８を用いることによって、高い取り出し効率の有機ＥＬ素子を実現することができる。
ヘイズ値は、以下の式で表される。
ヘイズ値（曇価）＝（拡散透過率（％）／全光線透過率（％））×１００（％）。
拡散透過率は、物質に入射した放射束または光束に対する、拡散透過した物質に入射した放射束または光束の比である。ヘイズ値は、ＪＩＳ  Ｋ  ７１３６「プラスチック−透明材料のヘイズの求め方」に記載の方法で測定することができる。
全光線透過率は、ＪＩＳ  Ｋ  ７３６１−１「プラスチック−透明材料の全光線透過率の試験方法」に記載の方法で測定することができる。
【００５０】
フィルム８の厚み方向に垂直な幅方向の凸面または凹面の大きさ（幅）は、大きすぎると、フィルム８表面での輝度が不均一になり、小さすぎると、フィルム８の作製コストが高くなるので、好ましくは０.５μｍ以上、２０μｍ以下であり、さらに好ましくは１μｍ以上、２μｍ以下である。またフィルム８の厚み方向の凸面または凹面の高さは、前記幅方向の凸面または凹面の大きさ（幅）や、凹凸形状が形成される周期により決定され、通常、前記幅方向の凹面または凸面の大きさ（幅）以下、または凹凸形状が形成される周期以下が好ましく、０．２５μｍ以上、１０μｍ以下であり、好ましくは０．５μｍ以上、１．０μｍ以下である。
【００５１】
凸面または凹面の形状に制限は特にないが、曲面を有するものが好ましく、たとえば半球形状が好ましい。凹面または凸面は、規則的に配置されることが好ましく、たとえば碁盤の目状に配置されることが好ましい。またフィルム８の表面のうちで、凹面と凸面とが形成される領域の面積は、フィルム８の表面の面積の６０％以上が好ましい。
【００５２】
フィルム８を構成する材料は、フィルム８に成形した時、ヘイズ値、全光線透過率を満たし得る材料であればよく、特に制限はない。フィルム８を構成する材料としては、たとえば高分子材料およびガラスなどを用いても良い。フィルム８を構成する高分子材料としては、ポリアリレート、ポリカーボネート、ポリシクロオレフィン、ポリエチレンナフタレート、ポリエチレンスルホン酸、およびポリエチレンテレフタレートなどを挙げることができる。またフィルム８は、たとえば前記高分子材料およびガラスなどから成る支持体と、この支持体の表面上に形成され、支持体に接する表面とは反対側の表面が凹凸状に形成される薄膜との積層体によって構成されてもよい。フィルム８の厚みは、特に制限はないが、薄すぎると取り扱いが難しくなり、厚すぎると全光線透過率が低くなるので、２０μｍ以上、１０００μｍ以下が好ましい。
【００５３】
＜Ｂ１＞フィルムの形成方法
次に、フィルム８の形成方法について説明する。本実施形態のフィルム８は、凹凸形状をフィルムの表面に形成することで得られる。表面に形成される凹凸形状の大きさは、光の波長と同程度、またはそれよりも大きく、０．１μｍ以上、１００μｍ以下が好ましい。
【００５４】
フィルムをガラスなどの無機材料で構成した場合、たとえば凹凸形状を形成しない領域にフォトレジストを硬化させた保護膜を基台上に予め形成し、化学的なエッチングまたは気相エッチングを施すことによって凹凸面を形成することができる。またフィルムを高分子材料で構成した場合、フィルム表面に凹凸面を形成する方法として以下のような方法が例示される。たとえば表面が凹凸形状の金属板を加熱されたフィルムに押し付けることによって、金属板の凹凸面を転写する方法、表面が凹凸状のロールを用いて、高分子シートまたはフィルムを圧延する方法、凹凸形状を有するスリットから高分子シートを押し出して成形する方法、表面が凹凸形状の基台上に、高分子材料を含む溶液または分散液を滴下（以下、キャストという場合がある）して成膜する方法、モノマーから成る膜を形成した後に、当該膜の一部を選択的に光重合し、未重合部分を除去する方法、高湿度条件下において高分子溶液を基台にキャストし、水滴構造を表面に転写する方法などによって凹凸面を形成する方法がある。
【００５５】
これらの方法のうち、フィルムを高分子材料を用いて形成する場合には、作製の容易さから高湿度条件下において、高分子溶液を基台にキャストし、水滴構造を表面に転写する方法が好適に用いられる。この方法は、自己組織化の一種である散逸過程を応用した既知の構造作製法である（例えばＧ.Ｗｉｄａｗｓｋｉ,Ｍ.Ｒａｗｉｓｏ,Ｂ.Ｆｒａｎｃｏｉｓ,Ｎａｔｕｒｅ，ｐ．３６９−ｐ．３８７（１９９４）参照）。
【００５６】
＜Ｂ１−１＞フィルムの作製
高分子溶液を基台にキャストし、水滴構造を表面に転写する方法によりフィルム表面に凹凸面を形成する方法を用いてフィルムを作製する方法について説明する。
まず、上述したフィルムとなる高分子材料を溶媒に溶解して、フィルム用の溶液を調合する。該溶媒としては、たとえばジクロロメタン、クロロホルムなどを挙げることができる。フィルム用の溶液としては、粘度の高いものが好ましい。またフィルム用の溶液としては、フィルムとなる高分子材料の濃度が高いものが好ましく、フィルムとなる高分子材料の溶液に対する濃度が、１０ｗｔ％以上のものが好ましい。また凹凸形状の大きさや形の均一性を向上させるために、フィルム用の溶液にノニオン系界面活性剤などの界面活性剤を少量添加してもよい。
【００５７】
次に、フィルムが表面上に形成される下地となる基台の一表面上に、フィルムとなる材料を含む溶液を塗布する。具体的には、前記調合したフィルム用の溶液を、高湿度下で基台の一表面上にキャストして、フィルム用の溶液から成る液膜を形成する。基台としては、前述した前記高分子材料およびガラスなどから成る支持基板などを挙げることができる。
【００５８】
次に、前記基台の一表面上に塗布された溶液を、湿度が８０％以上、９０％以下の雰囲気に保った後に乾燥し、成膜化する。液膜を高湿度下で放置すると、雰囲気中の水蒸気が液化して、液膜の表面に複数の液滴が形成される。液滴は、略球状であって、液膜の表面において離散的に形成される。液膜の表面に形成される液滴は、水蒸気がさらに液化することによって時間経過とともに径が大きくなり、自重によって略半分が液膜中に沈み込む。また時間経過とともに液膜中の溶媒が蒸発するので、乾燥時に液滴の形状がフィルムに転写される。このようにして形成されるフィルムは、表面に複数の凹面が設けられて、凹凸状に形成される。具体的には径が１μｍ以上、１００μｍ以下の複数の半球状の窪みがフィルムの表面に形成される。なお湿度が８０％以上、９０％以下の範囲においてフィルムを保持することによって、表面に半球状の窪みが形成された後に、さらに湿度の低い雰囲気においてフィルムを乾燥してもよく、また８０％以上、９０％以下の範囲においてフィルムを長時間保持することによってフィルムを乾燥してもよい。
【００５９】
フィルムを作製する際、フィルムの膜厚が所定の値になるようにフィルム用の溶液の塗布を制御するとともに、液膜を乾燥させるときの湿度を調整することによって、作製されるフィルムのヘイズ値を制御することができる。具体的には乾燥し、成膜化することで得られたフィルムの膜厚が、１００μｍ以上、２００μｍ以下の範囲内において所定の膜厚となるように乾燥開始時の液膜の膜厚を制御するとともに、８０％以上、９０％以下の範囲内において所定の湿度となるように湿度を制御することによって、ヘイズ値が７０％以上であり、かつ所期のヘイズ値を示すフィルムを形成することができる。
【００６０】
湿度と膜厚とを制御することによってフィルムのヘイズ値を制御できるのは、湿度と膜厚とを変えると、フィルムとなる高分子材料の溶液中での濃度などに応じて液膜の表面が乾燥するまでの時間が変わり、これによって凹凸形状の大きさや形成される凹面の密度が変わるからであり、また湿度は、凹面の配置の規則性向上など、形成される凹面の構造構築に大きな影響を与えるからであると推測される。
なお作製されるフィルムの膜厚は、乾燥開始時の液膜の膜厚を調整することによって制御できる。
また溶媒の蒸発速度および溶媒の沸点などによって液膜の表面が乾燥するまでの時間が変わるので、用いる溶媒を変えることによって、フィルムのヘイズ値を制御することもできる。
【００６１】
このような方法によって、簡易な制御で、かつ安価に、意図する光学的特性を示す大面積のフィルムを容易に作製することができる。
【００６２】
＜Ｂ１−２＞フィルムの設置
図１に示す実施形態では、フィルム８は透明支持基板２の透明陽極（第１電極）３側とは反側の外表面（第２主面２ｂ）に設けられている。フィルム８は、上述のように基台上に作製したフィルムを透明支持基板２の外表面（第２主面２ｂ）上に貼り付けるようにしてもよい。また透明支持基板２を基台として用い、透明支持基板２の外表面（第２主面２ｂ）上にフィルムを直接形成するようにしてもよい。
これにより、透明支持基板２の外表面（第２主面２ｂ）にフィルム８が形成される。
【００６３】
以上説明した本実施形態の有機ＥＬ素子１では、有機ＥＬ素子の光取り出し側の最外層にフィルム８が配置され、フィルム８は、発光部４側とは反対側の表面が、凹凸状に形成されているので、有機ＥＬ素子の光取り出し側の外表面の少なくとも一部が凹凸状に形成される。このため、発光部４で各発光層９ａ、９ｂ、９ｃが発生する光の一部は、フィルム８に入射し、凹凸状に形成された表面で回折されて、たとえば空気などの雰囲気に出射する。フィルム８の発光部４側とは反対側の表面が平面の場合、有機ＥＬ素子の表面で生じる全反射によって発光部４の各発光層９ａ、９ｂ、９ｃにおいて発生した光の多くが外に取り出されない。これに対して、光が取出される側の表面を凹凸状に形成することによって、回折効果を利用して全反射を抑制し、光を効率的に取り出すことができる。特に、ヘイズ値が７０％以上、かつ全光線透過率が８０％以上のフィルムが設けられるので、光の取り出し効率を向上させることができ、発光効率が高い有機ＥＬ素子を実現することができる。
【００６４】
またフィルム８の発光部４側とは反対側の表面には複数の凹面が設けられるので、この凹面が凹レンズと似た機能を発揮する。このようなフィルム８を設けることによって、有機ＥＬ素子から放射される光の放射角を広げることができる。
【００６５】
また本実施形態の有機ＥＬ素子１に用いられるフィルム８は、所定の基台の一表面上に、フィルム８となる材料を含む溶液を塗布し、塗布された液膜を乾燥させて成膜化することによって形成される。特に成膜後のフィルム８の厚みが、１００μｍ以上、２００μｍ以下となるように、フィルム８となる材料を含む溶液を塗布し、さらに湿度が８０％以上、９０％以下の範囲で乾燥させることによって、表面が凹凸状に形成され、ヘイズ値が７０％以上、かつ全光線透過率が８０％以上のフィルム８を製造できるので、例えば溶液の塗布量および湿度を調整するという簡易な制御で、意図する光学特性を有するフィルム８を容易に製造することができる。
【００６６】
また前述したように、有機ＥＬ素子に用いるフィルム８を簡易な制御で容易に作製することができるので、発光効率が高い有機ＥＬ素子を容易に製造することができる。
【００６７】
また陰極（第２電極）５が基板の表面上に形成され、基板上において陰極（第２電極）５、発光部４および透明陽極（第１電極）３がこの順で配置されるトップエミッション型の有機ＥＬ素子では、透明陽極（第１電極）３の発光部４側とは反対側の表面にフィルム８を付ける。
【００６８】
本実施形態に係る有機ＥＬ素子の特徴は、上述のように、陽極と陰極との間に配置する発光部が３層以上の発光層を有し、各発光層が、互いに異なるピーク波長の光を発し、発光する光のピーク波長がより長い発光層ほど、より前記陽極寄りに配置されていること、透明支持基板の発光部とは反対側の表面にフィルムが設けられていることにある。これら発光部およびフィルムの詳細は、上述の通りである。
【００６９】
従って、以上説明した本実施形態の有機ＥＬ素子によれば、電極に印加する電圧の変化に対する色味の変化が少なく、かつ発光効率が高い有機ＥＬ素子を実現することができる。したがって、本実施形態の有機ＥＬ素子は、照明装置、バックライトとしての面状光源、フラットパネルディスプレイ等の表示装置として好適に使用できる。
【００７０】
また本実施形態に係る有機ＥＬ素子１は、上述のような発光部４の作製方法とフィルム８の形成方法とを用いて、例えば次のような（ａ）および（ｂ）の工程を含む複数の発光層を含む発光部を有する有機ＥＬ素子の製造方法により製造することができる。
（ａ）前記発光部を作製する工程
（ｂ）前記発光部を基準にして陽極および陰極のうちのいずれか一方の電極であり、光透過性を有する第１電極側の最外層にフィルムを形成するフィルム形成工程
発光部を作製する工程（ａ）では、発光層を構成する材料を含む塗布液を塗布した後、該塗布液を、該塗布液により形成される発光層の表面に次に積層される発光層を構成する材料を含む塗布液に対して不溶化し、且つ、前記陽極から前記陰極方向へ、ピーク波長が長い光を発する発光層から光のピーク波長が短い光を発する発光層の順に配置されるように各発光層を順次成膜する。
フィルム形成工程（ｂ）では、上記の「フィルムの作製」する方法に従って、フィルムが表面上に形成される下地となる基台の一表面上に、フィルムとなる材料を含む溶液を塗布し、前記基台の一表面上に塗布された溶液を、湿度が８０％以上、９０％以下の雰囲気に保った後に乾燥し、成膜化する。
【００７１】
続いて、これら発光部４およびフィルム８以外の有機ＥＬ素子の構成要素について、以下に詳しく説明する。
【００７２】
＜Ｃ＞透明支持基板
透明支持基板２としては、有機ＥＬ素子を形成する工程において変化しないもの、すなわち電極を形成し、有機物の層を形成する際に変化しないものであればよく、リジッド基板でも、フレキシブル基板でもよく、例えば、ガラス板、プラスチック板、高分子フィルムおよびシリコン板、並びにこれらを積層した積層板などが好適に用いられる。さらにプラスチック、高分子フィルムなどに低透水化処理を施したものを用いることもできる。透明支持基板２としては、市販のものが使用可能である。また透明支持基板２を公知の方法により製造することもできる。
【００７３】
図１に示すような発光部４からの光を透明支持基板２側から取出すいわゆるボトムエミッション型の有機ＥＬ素子では、透明支持基板２は、可視光領域の光の透過率が高いものが好適に用いられる。
なお後述の第２の実施形態にて示すような発光部４からの光を陰極５側から取出すトップエミッション型の有機ＥＬ素子では、支持基板は、透明のものでも、不透明のものでもよい。
【００７４】
＜Ｄ＞第１電極
第１電極は、陽極および陰極のうちのいずれか一方の電極であり、光透過性を有する電極である。本実施形態における第１電極（図１の構成では陽極）３は、発光部４の各発光層９ａ、９ｂ、９ｃからの光を透過させる光透過性を有する透明電極であって、通常、本発明の有機ＥＬ素子の陽極となるものである。また後述のように、光透過性を有する第１電極を陰極として用いる構成の有機ＥＬ素子も可能である。透明陽極（第１電極）３には、電気伝導度の高い金属酸化物、金属硫化物や金属の薄膜を用いることができ、透過率が高いものが好適に利用でき、発光部４の構成材料に応じて適宜選択して用いることができる。
【００７５】
透明陽極（第１電極）３の材料としては、例えば、酸化インジウム、酸化亜鉛、酸化スズ、ＩＴＯ（Ｉｎｄｉｕｍ  Ｔｉｎ  Ｏｘｉｄｅ：インジウムスズ酸化物）、ＩＺＯ（Ｉｎｄｉｕｍ  Ｚｉｎｃ  Ｏｘｉｄｅ：インジウム亜鉛酸化物）、金、白金、銀、銅等の薄膜が用いられる。これらの中でも、ＩＴＯ、ＩＺＯ、酸化スズが好ましい。
【００７６】
また透明陽極（第１電極）３の構成材料として、ポリアニリンもしくはその誘導体、ポリチオフェンもしくはその誘導体等の有機物の透明導電膜を用いてもよい。
【００７７】
また発光部４の各発光層９ａ、９ｂ、９ｃへの電荷注入を容易にするという観点から、透明陽極（第１電極）３の発光部４側の表面上に、フタロシアニン誘導体、ポリチオフェン誘導体等の導電性高分子、Ｍｏ酸化物、アモルファスカーボン、フッ化カーボン、ポリアミン化合物等の１以上、２００ｎｍ以下の層、或いは金属酸化物や金属フッ化物、有機絶縁材料等からなる平均膜厚１０ｎｍ以下の層を設けてもよい。
【００７８】
このような透明陽極（第１電極）３の膜厚は、光の透過性と電気伝導度とを考慮して適宜選択することができ、例えば５ｎｍ以上、１０μｍ以下であり、好ましくは１０ｎｍ以上、１μｍ以下であり、より好ましくは２０ｎｍ以上、５００ｎｍ以下である。
【００７９】
上述の透明陽極（第１電極）３を形成させる方法としては、真空蒸着法、スパッタリング法、イオンプレーティング法、メッキ法等が挙げられる。
また透明陽極（第１電極）３を電気的に分離させた複数のセルに仕切る方法としては、例えば、第１電極を形成した後に、フォトレジストを用いたエッチング法によりパターン形成する方法が挙げられる。
【００８０】
＜Ｅ＞第２電極
第２電極は、第１電極に対向して配置され、前記陽極および陰極のうちの他方の電極である。本実施形態における第２電極５は、透明陽極（第１電極）３に対向して配置される電極であって、有機ＥＬ素子の陰極となるものである。このような陰極の材料としては、仕事関数が小さく、発光層への電子注入が容易な材料が好ましい。また陰極の材料としては電気伝導度が高く、可視光反射率の高い材料が好ましい。かかる陰極材料としては、具体的には、金属、金属酸化物、合金、グラファイトまたはグラファイト層間化合物、酸化亜鉛（ＺｎＯ）等の無機半導体などを挙げることができる。また第２電極を陽極として用いる構成の有機ＥＬ素子も可能である。
【００８１】
上記金属としては、アルカリ金属やアルカリ土類金属、遷移金属や周期表の１３族金属等を用いることができる。これら金属の具体的例としては、リチウム、ナトリウム、カリウム、ルビジウム、セシウム、ベリリウム、マグネシウム、カルシウム、ストロンチウム、バリウム、金、銀、白金、銅、マンガン、チタン、コバルト、ニッケル、タングステン、錫、アルミニウム、スカンジウム、バナジウム、亜鉛、イットリウム、インジウム、セリウム、サマリウム、ユーロピウム、テルビウム、イッテルビウム等を挙げることができる。
【００８２】
また合金としては、上記金属の少なくとも一種を含む合金を挙げることができ、具体的には、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等を挙げることができる。
【００８３】
陰極（第２電極）５は、例えば陰極側から光を取出す場合などのように、必要に応じて光透過性を有する電極とされる。このような光透過性を有する陰極の材料としては、酸化インジウム、酸化亜鉛、酸化スズ、ＩＴＯ、ＩＺＯなどの導電性酸化物；ポリアニリンもしくはその誘導体、ポリチオフェンもしくはその誘導体などの導電性有機物を挙げることができる。
【００８４】
なお陰極（第２電極）５を２層以上の積層構造としてもよい。また電子注入層が陰極として用いられる場合もある。
【００８５】
陰極（第２電極）５の膜厚は、電気伝導度や耐久性を考慮して、適宜選択することができるが、例えば１０ｎｍ以上、１０μｍ以下であり、好ましくは２０ｎｍ以上、１μｍ以下であり、さらに好ましくは５０ｎｍ以上、５００ｎｍ以下である。
【００８６】
陰極（第２電極）５を形成させる方法としては、真空蒸着法、スパッタリング法、また金属薄膜を熱圧着するラミネート法等が挙げられる。
【００８７】
＜Ｆ＞保護膜
上述のように陰極（第２電極）５が形成された後、基本構造として透明陽極（第１電極）３−発光部４−陰極（第２電極）５を有してなる発光機能部６を保護するために、該発光機能部６を封止する保護膜（上部封止膜）７が形成される。この保護膜７は、通常、少なくとも一つの無機層と少なくとも一つの有機層を有する。積層数は、必要に応じて決定され、基本的には、無機層と有機層は交互に積層される。
【００８８】
また保護膜７の形状は、透明支持基板２と貼り合わせて、発光機能部６を封止できるものであればよく、図１に示すように平板状であってもよいし、箱状の基板を用いてもよい（不図示）。図１に示す例では、保護膜７と発光機能部６との間に空隙が生じていないが、保護膜７と発光機能部６との間に空隙が生じている場合には、この空隙に樹脂などの充填剤を設けてもよい。また保護膜７は、透明支持基板２について例示した例と同様のものを採用してもよい。
【００８９】
なおプラスチック基板はガラス基板に比べて、ガスおよび液体の透過性が高く、また発光部４を構成する発光層などの発光物質は酸化されやすく、水と接触することにより劣化しやすいため、透明支持基板２としてプラスチック基板が用いられる場合には、透明支持基板２および保護膜７により発光機能部６が被包されていても経時変化し易いので、ガスバリア性を高めるための処理をプラスチック基板に予め施すことが好ましい。例えばプラスチック基板上にガスおよび液体などに対するバリア性の高い下部封止膜を積層し、その後、この下部封止膜の上に発光機能部６を積層することが好ましい。この下部封止膜は、通常、保護膜（上部封止膜）７と同様の構成、同様の材料にて形成される。
【００９０】
＜変形例＞
以上、本実施形態の有機ＥＬ素子の構成について説明したが、本実施形態の有機ＥＬ素子の構成の変形例について、以下に説明する。
【００９１】
＜Ｇ＞陽極と発光部との間に設けられる層
本実施形態において、透明陽極（第１電極）３と発光部４との間には、必要に応じて正孔注入層、正孔輸送層、電子ブロック層等が設けられる。
【００９２】
正孔注入層とは、透明陽極（第１電極）３からの正孔注入効率を改善する機能を有する層である。正孔輸送層とは、透明陽極（第１電極）３、正孔注入層または透明陽極（第１電極）３により近い正孔輸送層らの正孔注入を改善する機能を有する層である。電子ブロック層とは、電子の輸送を堰き止める機能を有する層である。なお正孔注入層および／または正孔輸送層が電子の輸送を堰き止める機能を有する場合には、これらの層が電子ブロック層を兼ねることがある。電子ブロック層が電子の輸送を堰き止める機能を有することは、例えば、電子電流のみを流す素子を作製し、その電流値の減少で堰き止める効果を確認することが可能である。
【００９３】
＜Ｇ１＞正孔注入層
正孔注入層は、上述のように、透明陽極（第１電極）３と正孔輸送層との間、または透明陽極（第１電極）３と発光部４との間に設けることができる。正孔注入層を構成する材料としては、公知の材料を適宜用いることができ、特に制限はない。例えば、フェニルアミン系、スターバースト型アミン系、フタロシアニン系、ヒドラゾン誘導体、カルバゾール誘導体、トリアゾール誘導体、イミダゾール誘導体、アミノ基を有するオキサジアゾール誘導体、酸化バナジウム、酸化タンタル、酸化タングステン、酸化モリブデン、酸化ルテニウム、酸化アルミニウム等の酸化物、アモルファスカーボン、ポリアニリン、ポリチオフェン誘導体等が挙げられる。
【００９４】
正孔注入層の成膜方法としては、上述の発光部４を構成する発光層を成膜する方法と同様の方法によって形成することができる。具体的には、発光層を主に構成する発光材料を溶解する溶媒と同様の溶媒に、正孔注入層となる材料（正孔注入材料）を溶解した塗布液を、上述の発光層を形成する際に用いる塗布法によって塗布することで成膜することができる。
【００９５】
また正孔注入層の厚みとしては、５ｎｍ以上、３００ｎｍ以下程度であることが好ましい。この厚みが５ｎｍ未満では、製造が困難になる傾向があり、他方、３００ｎｍを超えると、駆動電圧、および正孔注入層に印加される電圧が大きくなる傾向となる。
【００９６】
＜Ｇ２＞正孔輸送層
正孔輸送層を構成する材料としては、特に制限はないが、例えば、Ｎ，Ｎ’−ジフェニル−Ｎ，Ｎ’−ジ（３−メチルフェニル）４，４’−ジアミノビフェニル（ＴＰＤ）、４，４’−ビス［Ｎ−（１−ナフチル）−Ｎ−フェニルアミノ］ビフェニル（ＮＰＢ）等の芳香族アミン誘導体、ポリビニルカルバゾールもしくはその誘導体、ポリシランもしくはその誘導体、側鎖もしくは主鎖に芳香族アミンを有するポリシロキサン誘導体、ピラゾリン誘導体、アリールアミン誘導体、スチルベン誘導体、トリフェニルジアミン誘導体、ポリアニリンもしくはその誘導体、ポリチオフェンもしくはその誘導体、ポリアリールアミンもしくはその誘導体、ポリピロールもしくはその誘導体、ポリ（ｐ−フェニレンビニレン）もしくはその誘導体、またはポリ（２，５−チエニレンビニレン）もしくはその誘導体などが例示される。
【００９７】
これらの中でも、正孔輸送層に用いる正孔輸送材料としては、ポリビニルカルバゾールもしくはその誘導体、ポリシランもしくはその誘導体、側鎖もしくは主鎖に芳香族アミン化合物基を有するポリシロキサン誘導体、ポリアニリンもしくはその誘導体、ポリチオフェンもしくはその誘導体、ポリアリールアミンもしくはその誘導体、ポリ（ｐ−フェニレンビニレン）もしくはその誘導体、またはポリ（２，５−チエニレンビニレン）もしくはその誘導体等の高分子正孔輸送材料が好ましく、さらに好ましくはポリビニルカルバゾールもしくはその誘導体、ポリシランもしくはその誘導体、側鎖もしくは主鎖に芳香族アミンを有するポリシロキサン誘導体である。低分子の正孔輸送材料の場合には、高分子バインダーに分散させて用いることが好ましい。
【００９８】
正孔輸送層の成膜方法としては、特に制限はないが、低分子の正孔輸送材料では、高分子バインダーと正孔輸送材料とを含む混合液からの成膜を挙げることができ、高分子の正孔輸送材料では、正孔輸送材料を含む溶液からの成膜を挙げることができる。
【００９９】
溶液からの成膜に用いられる溶媒としては、正孔輸送材料を溶解させるものであれば特に制限はなく、クロロホルム、塩化メチレン、ジクロロエタンなどの塩素系溶媒、テトラヒドロフランなどのエーテル系溶媒、トルエン、キシレンなどの芳香族炭化水素系溶媒、アセトン、メチルエチルケトンなどのケトン系溶媒、酢酸エチル、酢酸ブチル、エチルセルソルブアセテートなどのエステル系溶媒などを挙げることができる。
溶液からの成膜方法としては、前述した正孔注入層の成膜法と同様の塗布法を挙げることができる。
【０１００】
混合する高分子バインダーとしては、電荷輸送を極度に阻害しないものが好ましく、また可視光に対する吸収の弱いものが好適に用いられ、例えばポリカーボネート、ポリアクリレート、ポリメチルアクリレート、ポリメチルメタクリレート、ポリスチレン、ポリ塩化ビニル、ポリシロキサンなどを挙げることができる。
【０１０１】
正孔輸送層の厚みは、特に制限されないが、目的とする設計に応じて適宜変更することができ、１ｎｍ以上、１０００ｎｍ以下程度であることが好ましい。この厚みが前記下限値未満となると、製造が困難になる。または正孔輸送の効果が十分に得られないなどの傾向があり、他方、前記上限値を超えると、駆動電圧および正孔輸送層に印加される電圧が大きくなる傾向がある。したがって、正孔輸送層の厚みは、上述のように、好ましくは、１ｎｍ以上、１０００ｎｍ以下であるが、より好ましくは、２ｎｍ以上、５００ｎｍ以下であり、さらに好ましくは、５ｎｍ以上、２００ｎｍ以下である。
【０１０２】
＜Ｈ＞陰極と発光部との間に設けられる層
発光部４と陰極（第２電極）５との間には、必要に応じて、電子注入層、電子輸送層、正孔ブロック層等が設けられる。
【０１０３】
陰極（第２電極）５と発光部４との間に、一層のみが設けられる場合には、該層を電子注入層という。また陰極（第２電極）５と発光部４との間に電子注入層と電子輸送層との両方の層が設けられる場合、陰極（第２電極）５に接する層を電子注入層といい、この電子注入層を除く層を電子輸送層という。
電子注入層とは、陰極（第２電極）からの電子注入効率を改善する機能を有する層である。電子輸送層とは、陰極（第２電極）、電子注入層または陰極（第２電極）により近い電子輸送層からの電子注入を改善する機能を有する層である。正孔ブロック層とは、正孔の輸送を堰き止める機能を有する層である。なお電子注入層および／または電子輸送層が正孔の輸送を堰き止める機能を有する場合には、これらの層が正孔ブロック層を兼ねることがある。正孔ブロック層が正孔の輸送を堰き止める機能を有することは、例えばホール電流のみを流す素子を作製し、その電流値の減少で堰き止める効果を確認することが可能である。
【０１０４】
＜Ｈ１＞電子注入層
電子注入層は、先に述べたように、電子輸送層と陰極との間、または発光部４と陰極（第２電極）５との間に設けられる。電子注入層としては、発光層の種類に応じて、アルカリ金属やアルカリ土類金属、あるいは前記金属を一種類以上含む合金、あるいは前記金属の酸化物、ハロゲン化物および炭酸化物、あるいは前記物質の混合物などが挙げられる。
【０１０５】
アルカリ金属またはその酸化物、ハロゲン化物、炭酸化物の例としては、リチウム、ナトリウム、カリウム、ルビジウム、セシウム、酸化リチウム、フッ化リチウム、酸化ナトリウム、フッ化ナトリウム、酸化カリウム、フッ化カリウム、酸化ルビジウム、フッ化ルビジウム、酸化セシウム、フッ化セシウム、炭酸リチウム等が挙げられる。
【０１０６】
前記アルカリ土類金属またはその酸化物、ハロゲン化物、炭酸化物の例としては、マグネシウム、カルシウム、バリウム、ストロンチウム、酸化マグネシウム、フッ化マグネシウム、酸化カルシウム、フッ化カルシウム、フッ化カルシウム、酸化バリウム、フッ化バリウム、酸化ストロンチウム、フッ化ストロンチウム、炭酸マグネシウムなどが挙げられる。
【０１０７】
さらに金属、金属酸化物、金属塩をドーピングした有機金属化合物、および有機金属錯体化合物、またはこれらの混合物も、電子注入層の材料として用いることができる。
【０１０８】
この電子注入層は、２層以上を積層した積層構造を有していても良い。具体的には、Ｌｉ／Ｃａなどが挙げられる。この電子注入層は、蒸着法、スパッタリング法、印刷法などにより形成される。
この電子注入層の膜厚としては、１ｎｍ以上、１μｍ以下程度が好ましい。
【０１０９】
＜Ｈ２＞電子輸送層
電子輸送層を形成する材料としては、公知のものが使用でき、オキサジアゾール誘導体、アントラキノジメタンもしくはその誘導体、ベンゾキノンもしくはその誘導体、ナフトキノンもしくはその誘導体、アントラキノンもしくはその誘導体、テトラシアノアンスラキノジメタンもしくはその誘導体、フルオレノン誘導体、ジフェニルジシアノエチレンもしくはその誘導体、ジフェノキノン誘導体、または８−ヒドロキシキノリンもしくはその誘導体の金属錯体、ポリキノリンもしくはその誘導体、ポリキノキサリンもしくはその誘導体、ポリフルオレンもしくはその誘導体等が例示される。
【０１１０】
これらのうち、オキサジアゾール誘導体、ベンゾキノンもしくはその誘導体、アントラキノンもしくはその誘導体、または８−ヒドロキシキノリンもしくはその誘導体の金属錯体、ポリキノリンもしくはその誘導体、ポリキノキサリンもしくはその誘導体、ポリフルオレンもしくはその誘導体が好ましく、２−（４−ビフェニリル）−５−（４−ｔ−ブチルフェニル）−１，３，４−オキサジアゾール、ベンゾキノン、アントラキノン、トリス（８−キノリノール）アルミニウム、ポリキノリンがさらに好ましい。
【０１１１】
電子輸送層の成膜法としては、特に制限はないが、低分子電子輸送材料では、粉末からの真空蒸着法、または溶液若しくは溶融状態からの成膜による方法などが例示される。また高分子電子輸送材料では、溶液または溶融状態からの成膜による方法などが例示される。
また溶液または溶融状態からの成膜時には、高分子バインダーを併用してもよい。
溶液から電子輸送層を成膜する方法としては、前述の溶液から正孔注入層を成膜する方法と同様の成膜法が挙げられる。
【０１１２】
この電子輸送層の膜厚としては、用いる材料によって最適値が異なり、駆動電圧と発光効率が適度な値となるように選択され、少なくともピンホールが発しないような厚さが必要であり、厚すぎると素子の駆動電圧が高くなるので好ましくない。従って、電子輸送層の膜厚としては、例えば１ｎｍ以上、１μｍ以下であり、好ましくは２ｎｍ以上、５００ｎｍ以下であり、さらに好ましくは５ｎｍ以上、２００ｎｍ以下である。
【０１１３】
なお電子注入層および正孔注入層を総称して電荷注入層と言う場合があり、電子輸送層および正孔輸送層を総称して電荷輸送層と言う場合がある。
【０１１４】
＜Ｉ＞陽極、陰極および発光部を含む発光機能部の層構成の組合せ
本実施形態の有機ＥＬ素子において、透明陽極（第１電極）３から陰極（第２電極）５までの層構成の組み合わせ例を以下に示す。
ａ）陽極／発光部／陰極
ｂ）陽極／正孔注入層／発光部／陰極
ｃ）陽極／発光部／電子注入層／陰極
ｄ）陽極／正孔注入層／発光部／電子注入層／陰極
ｅ）陽極／正孔注入層／正孔輸送層／発光部／陰極
ｆ）陽極／発光部／電子輸送層／電子注入層／陰極
ｇ）陽極／正孔注入層／発光部／電子輸送層／電子注入層／陰極
ｈ）陽極／正孔注入層／正孔輸送層／発光部／電子注入層／陰極
ｉ）陽極／正孔注入層／正孔輸送層／発光部／電子輸送層／電子注入層／陰極
（ここで、記号「／」は、記号「／」を挟む各層が隣接して積層されていることを示す。以下同じ。）
【０１１５】
図１などに示す実施形態では、１組の発光部４を設けている。しかし、その変形例として、２組以上の発光部を重ねて設ける形態も採用し得る。ここで、上記（ａ）〜（ｉ）の層構成のうちのいずれか１つにおいて、陽極と陰極とに挟持された部分の積層体を「繰り返し単位Ａ」とすると、例えば下記（ｊ）に示す層構成なども採用し得る。
ｊ）陽極／（繰り返し単位Ａ）／電荷発生層／（繰り返し単位Ａ）／陰極
【０１１６】
また３層以上の発光層を有する有機ＥＬ素子としては、「（繰り返し単位Ａ）／電荷注入層」を「繰り返し単位Ｂ」とすると、例えば下記（ｋ）に示す層構成などを挙げることができる。
ｋ）陽極／（繰り返し単位Ｂ）ｎ／（繰り返し単位Ａ）／陰極
【０１１７】
なお記号「ｎ」は、２以上の整数を表し、（繰り返し単位Ｂ）ｎは、繰り返し単位Ｂがｎ層積層された積層体を表す。
上記層構成ｊ）およびｋ）において、陽極、電極、陰極、発光層以外の各層は必要に応じて略してもよい。
【０１１８】
電荷発生層とは、電界を印加することにより、正孔と電子を発生する層である。電荷発生層としては、例えば酸化バナジウム、ＩＴＯ、酸化モリブデンなどから成る薄膜を挙げることができる。
【０１１９】
有機ＥＬ素子においては、通常基板側に陽極が配置されるが、基板側に陰極を配置するようにしてもよい。
【０１２０】
上記構成において、電極に隣接して設けた層のうち、電極からの電荷注入効率を改善する機能を有し、素子の駆動電圧を下げる効果を有するものは、特に電荷注入層（正孔注入層、電子注入層）と呼ばれることがある。
正孔輸送層、電子輸送層は、それぞれ独立に２層以上用いてもよい。
【０１２１】
本実施形態の有機ＥＬ素子は、さらに電極との密着性向上や電極からの電荷注入性の改善のために、電極に隣接して膜厚２ｎｍ以下の絶縁層を設けてもよい。また界面での密着性向上や混合の防止などのために、前述した各層間に薄いバッファー層を挿入してもよい。
【０１２２】
［第２の実施形態］
次に、本発明に係る有機ＥＬ素子の第２の実施形態を、図２を参照して説明する。図２は、本発明の有機ＥＬ素子の第２の実施形態を示す正面断面図である。
第２の実施形態と、上述の第１の実施形態との違いは、第１の実施形態の有機ＥＬ素子が発光部４からの光を光透過性を有する透明陽極（第１電極）３を透過させて光透過性を有する透明支持基板２から外部へ出射するボトムエミッション型の素子であったのに対し、第２の実施形態の有機ＥＬ素子１１では発光部１２からの光を光透過性を有する透明陰極（第１電極）１３を透過させて光透過性を有する保護膜１４から外部へ出射するトップエミッション型の素子である点にある。
【０１２３】
この第２の実施形態では、発光部１２からの光を透過させる光透過性を有する第１電極が透明陰極１２であり、この透明陰極（第１電極）１３の発光部１２とは反対側の表面に保護膜１４が形成されている。この保護膜１４の発光部１２側とは反対側の表面にフィルム１５が設けられており、発光部１２を基準にして透明陰極（第１電極）１３側の最外層に、該フィルム１５が相当する。すなわち透明陰極（第１電極）１３とフィルム１５との間に、第１主面１４ａおよび第２主面１４ｂを有する保護膜１４が介在し、透明陰極（第１電極）１３、発光部１２および陰極（第２電極）１６を含む発光機能部１７が、第１主面１４ａ寄りから透明陰極（第１電極）１３、発光部１２、陰極（第２電極）１６の順に支持基板１８上に搭載され、第２主面１４ｂにフィルム１５が接して設けられている。
【０１２４】
本実施形態における透明陰極（第１電極）１３には、例えば第１の実施形態において陰極として例示した金属の薄膜を透明陰極として用いることができる。透明陰極（第１電極）１３に用いられる金属薄膜は、光が透過可能な程度に薄膜に形成されるので、シート抵抗が高くなる。したがって、透明陰極（第１電極）１３は、金属薄膜状にＩＴＯ薄膜などの透明陽極を積層させた積層体によって構成されることが好ましい。また陽極（第２電極）１６と支持基板１８との間に、例えば銀などの反射率の高い反射膜を設けることが好ましく、このような反射膜を設けることによって、支持基板１８側に向かう光を透明陰極（第１電極）１３側に反射することができ、光の取出し効率を向上させることができる。
【０１２５】
第２の実施形態におけるフィルム１５は、第１の実施形態におけるフィルム８と同一の部材からなるものであり、保護膜１４の外表面（第２主面１４ｂ）に接して設けられ、フィルム１５の凹凸面が発光部１２側とは反対側の表面に位置するように設けられる。またこの場合の保護膜１４は、好ましくは、封止基板が採用される。
【０１２６】
またフィルム１５の凹凸の形状、厚み寸法、ヘイズ値、全光線透過率などの諸特性、および調製方法は、第１の実施形態におけるフィルム８と同様である。すなわちフィルム１５は、発光部１２側の表面が平面状であり、発光部１２側とは反対側の表面が凹凸状に形成される。またフィルム１５は、ヘイズ値が７０％以上、かつ全光線透過率が８０％以上である。また、フィルム１５の厚み方向に垂直な幅方向の凸面または凹面の大きさ（幅）は、好ましくは０.５μｍ以上、２０μｍ以下であり、さらに好ましくは１μｍ以上、２μｍ以下である。またフィルム１５の厚み方向の凸面または凹面の高さは、好ましくは０．２５μｍ以上、１０μｍ以下であり、更に好ましくは０．５μｍ以上、１．０μｍ以下である。またフィルム１５の凸面または凹面の形状は、特に制限はないが、好ましくは曲面、更に好ましくは半球形状である。フィルム１５の凹面または凸面は、規則的に配置されることが好ましい。
【０１２７】
また第２の実施形態においては、陽極（第２電極）１６と透明陰極（第１電極）１３との間に配置される発光部１２は、上述の第１の実施形態における発光部４と同一でよい。すなわち発光部１２は、３層以上の発光層を有する。そして、発光部１２に含まれる発光層は、好ましくは、陽極（第２電極）１６から透明陰極（第１電極）１３に向けて、赤色発光層１９ａと、緑色発光層１９ｂと、青色発光層１９ｃとがこの順で積層されて構成される。
【０１２８】
本発明にかかる有機ＥＬ素子を、上記第２の実施形態のように構成しても、上述の第１の実施形態と同様の作用、効果を得ることができる。
すなわち本発明の有機ＥＬ素子は、第１の実施形態によっても、第２の実施形態によっても、電極に印加する電圧の変化に対する色味の変化が少なく、かつ発光効率を高くすることができる。なおさらに他の実施の形態として、第２の実施形態の構成要素から保護膜１４を除き、フィルム１５を透明陰極（第１電極）１３に接するように設けてもよい。この場合、空気および水蒸気などに対するバリア性が高い部材によってフィルム１５を構成することで、フィルム１５を保護膜としても機能させることができるとともに、有機ＥＬ素子の構成を簡略化することができる。
【０１２９】
＜本発明の有機ＥＬ素子を搭載した装置＞
以上説明した本発明の各実施形態の有機ＥＬ素子は、曲面状や平面状の照明装置、例えばスキャナの光源として用いられる面状光源、表示装置に好適に用いることができる。
【０１３０】
有機ＥＬ素子を備える表示装置としては、アクティブマトリックス表示装置、パッシブマトリックス表示装置、セグメント表示装置、ドットマトリックス表示装置、および液晶表示装置などを挙げることができる。なお有機ＥＬ素子は、アクティブマトリックス表示装置、パッシブマトリックス表示装置において、各画素を構成する発光素子として用いられ、セグメント表示装置において、各セグメントを構成する発光素子として用いられ、ドットマトリックス表示装置において発光素子またはバックライトとして用いられ、液晶表示装置において、バックライトとして用いられる。
【０１３１】
本発明の実施形態の有機ＥＬ素子は、陽極と陰極との間に印加する電圧を変化させたときの、取出される光の色度座標における座標値ｘと、座標値ｙとの変化の幅が、それぞれ０．０５以下とすることが可能であり、色味の変化が少なく、上述のような面状光源、照明装置、および表示装置に好適に用いられる。特に、照明装置としては、陽極と陰極との間に印加する電圧を変化させることによって明るさを調整したときに、色味が変化しないものが好ましく、照明装置からの光の色度座標における座標値ｘと、座標値ｙとの変化の幅が、それぞれ０．０５以下のものが好ましいため、本発明の有機ＥＬ素子が照明装置用として好適に用いられる。
【０１３２】
また同様に、ドットマトリックス表示装置および液晶表示装置のバックライトとしては、明るさを調整したときに、色味が変化しないものが好ましく、バックライトからの光の色度座標における座標値ｘと、座標値ｙとの変化の幅が、それぞれ０．０５以下のものが好ましいため、本発明の有機ＥＬ素子がバックライトにも好適に用いられる。
【０１３３】
また本発明の実施形態の有機ＥＬ素子は、前述したように、フィルム８、１５の表面には、凹レンズと似た機能を発揮する窪みが設けられるので、放射角の広い照明を実現することができる。
【実施例】
【０１３４】
以下、作製例および比較例に基づいて本発明についてより詳細に説明するが、本発明は下記作製例等に限定されるものではない。
【０１３５】
＜作製例１＞発光部を有する有機ＥＬ素子の作製
この作製例１では、発光する光のピーク波長が異なる複数の発光層を所定の順序で配置することによる効果を確認するために、光透過性を有する透明支持基板上に、光透過性を有する第１電極である透明陽極を配置し、この透明陽極（第１電極）の上に、正孔注入層、赤、緑、青に発光する３つの発光層から構成され、透明陽極（第１電極）側から赤色発光層、緑色発光層、青色発光層の順に配置した発光部が配置され、その上に第２電極である陰極を配置した有機ＥＬ素子を製造し、発光特性の向上を確認した。
【０１３６】
以下のようにして発光部を有する有機ＥＬ素子を作製した。光透過性を有する透明支持基板としては、ガラス基板を用い、このガラス基板上にスパッタリング法によって成膜され、所定の形状にパターニングされたＩＴＯ膜を透明陽極（第１電極）として用いた。透明陽極としては、厚みが１５０ｎｍのものを用いた。透明陽極が形成された透明支持基板を、アルカリ洗剤および超純水で洗浄し、乾燥させた後に、ＵＶ−Ｏ3装置（テクノビジョン株式会社製、商品名「モデル３１２  ＵＶ−Ｏ3クリーニングシステム」）を用いてＵＶ−Ｏ3処理を行った。
【０１３７】
次に、ポリ（３，４）エチレンジオキシチオフェン／ポリスチレンスルホン酸（ＨＣ  スタルクヴィテック社製、商品名「ＢａｙｔｒｏｎＰ  ＴＰ  ＡＩ４０８３」）の懸濁液を、孔径が０．２μｍのメンブランフィルターで濾過した。濾過して得られた液体を、スピンコートすることによって、透明陽極上に薄膜を形成した。次に、ホットプレート上において２００℃で１０分間加熱する処理を行い、膜厚が７０ｎｍの正孔注入層を得た。
【０１３８】
次に、赤色発光層を正孔注入層上に積層した。まず、溶媒としてキシレンを用い、赤色発光層を主に構成する材料として、発光材料（ＳＵＭＡＴＩＯＮ社製、商品名「ＰＲ１５８」）を用い、架橋剤として、ジペンタエリスリトールヘキサアクリレート（日本化薬製、商品名「ＫＡＹＡＲＡＤ  ＤＰＨＡ」）を用いて塗布液を調合した。発光材料と架橋剤との重量比を４：１とし、発光材料と架橋剤とを合わせた材料の塗布液における割合を１．０質量％とした。このようにして得られた塗布液を、スピンコートすることによって、正孔注入層上に薄膜を形成した。次に、窒素雰囲気において２００℃で２０分間加熱して、膜厚が１０ｎｍの赤色発光層を得た。このような加熱処理を行うことによって、薄膜を乾燥させて溶媒を除去するとともに、架橋剤を架橋させて、次に塗布される塗布液に対して赤色発光層を不溶化した。
【０１３９】
次に緑色発光層を赤色発光層上に積層した。まず、溶媒としてキシレンを用い、緑色発光層を主に構成する材料として、発光材料（ＳＵＭＡＴＩＯＮ社製、製品名「Ｇｒｅｅｎ１３００」）を用い、架橋剤として、ジペンタエリスリトールヘキサアクリレート（日本化薬製、商品名「ＫＡＹＡＲＡＤ  ＤＰＨＡ」）を用いて塗布液を調合した。発光材料と架橋剤との重量比を、４：１とし、発光材料と架橋剤とを合わせた材料の塗布液における割合を１．０質量％とした。このようにして得られた塗布液を、スピンコートすることによって、赤色発光層上に薄膜を形成した。次に、窒素雰囲気において２００℃で２０分間加熱して、膜厚が１５ｎｍの緑色発光層を得た。このような加熱処理を行うことによって、薄膜を乾燥させて溶媒を除去するとともに、架橋剤を架橋させて、次に塗布される塗布液に対して緑色発光層を不溶化した。
【０１４０】
次に青色発光層を緑色発光層上に積層した。まず、溶媒としてキシレンを用い、青色発光層を主に構成する材料として、発光材料（ＳＵＭＡＴＩＯＮ社製、商品名「ＢＰ３６１」）を用いて塗布液を調合した。塗布液における青色発光材料の割合を、１．５質量％とした。このようにして得られた塗布液を、スピンコートすることによって、緑色発光層上に薄膜を形成した。次に、窒素雰囲気において１３０℃で２０分間加熱して、膜厚が５５ｎｍの青色発光層を得た。なお各発光層の厚み方向に垂直な平面で切った断面の形状は、２ｍｍ×２ｍｍの正方形とした。
【０１４１】
次に、上述のようにして青色発光層を成膜した基板を、真空蒸着機に導入して、バリウムを青色発光層上に蒸着させて、膜厚が約５ｎｍのバリウムからなる薄膜を形成し、さらにバリウムからなる薄膜上にアルミニウムを蒸着させて、膜厚が約８０ｎｍのアルミニウムからなる薄膜を形成して、バリウムからなる薄膜と、アルミニウムからなる薄膜との積層体によって構成される陰極を形成した。なお真空度が５×１０-5Ｐａ以下に達してから、バリウムおよびアルミニウムの蒸着を開始した。
【０１４２】
＜比較例１＞有機ＥＬ素子の作製
比較例１として、白色の波長領域で発光する一層の発光層（以下、白色発光層という場合がある）のみから成る発光部を備える有機ＥＬ素子を作製した。白色発光層以外の製造工程は、上記作製例１の有機ＥＬ素子の製造工程と同じなので、重複する説明を省略して、白色発光層の製造工程についてのみ説明する。
【０１４３】
まず、溶媒としてキシレンを用い、白色発光層を主に構成する材料として、発光材料（ＳＵＭＡＴＩＯＮ社製、商品名「ＷＰ１３３０」）を用いて塗布液を調合した。塗布液における発光材料の割合は、１．０質量％とした。このようにして得られた塗布液を、正孔注入層が形成された基板上にスピンコートすることによって、正孔注入層上に薄膜を形成した。次に、窒素雰囲気において１３０℃で２０分間加熱して、膜厚が８０ｎｍの白色発光層を得た。
【０１４４】
＜比較例２＞有機ＥＬ素子の作製
比較例２として、赤色発光層、緑色発光層、および青色発光層の３層の積層順のみが、作製例１の有機ＥＬ素子とは異なる有機ＥＬ素子を作製した。陽極に最も近い層に、青色発光層を配置し、真中の層に、緑色発光層を配置し、陰極に最も近い層に赤色発光層を配置した。赤色発光層、緑色発光層、および青色発光層以外の製造工程は、作製例１の有機ＥＬ素子の製造工程と同じなので、赤色発光層、緑色発光層、および青色発光層の製造工程についてのみ説明する。
【０１４５】
まず青色発光層を正孔注入層上に積層した。塗布液の溶媒としてキシレンを用い、青色発光層を主に構成する材料として、発光材料（ＳＵＭＡＴＩＯＮ社製、商品名「ＢＰ３６１」）を用い、架橋剤として、ジペンタエリスリトールヘキサアクリレート（日本化薬製、商品名「ＫＡＹＡＲＡＤ  ＤＰＨＡ」）を用いて塗布液を調合した。発光材料と架橋剤との重量比を、４：１とし、発光材料と架橋剤とを合わせた材料の塗布液における割合を１．０質量％とした。このようにして得られた塗布液を、スピンコートすることによって、正孔注入層上に薄膜を形成した。次に、窒素雰囲気において１３０℃で２０分間加熱して、膜厚が５５ｎｍの青色発光層を得た。このような加熱処理を行うことによって、薄膜を乾燥させて溶媒を除去するとともに、架橋剤を架橋させて、次に塗布される塗布液に対して青色発光層を不溶化した。
【０１４６】
次に緑色発光層を青色発光層に積層した。まず、溶媒としてキシレンを用い、緑色発光層を主に構成する材料として、発光材料（ＳＵＭＡＴＩＯＮ社製、製品名「Ｇｒｅｅｎ１３００」）を用い、架橋剤として、ジペンタエリスリトールヘキサアクリレート（日本化薬製、商品名「ＫＡＹＡＲＡＤ  ＤＰＨＡ」）を用いて塗布液を調合した。発光材料と架橋剤との重量比を、４：１とし、発光材料と架橋剤とを合わせた材料の塗布液における割合を１．０質量％とした。このようにして得られた塗布液を、スピンコートすることによって、青色発光層上に薄膜を形成した。次に、窒素雰囲気において２００℃で２０分間加熱して、膜厚が１５ｎｍの緑色発光層を得た。このような加熱処理を行うことによって、薄膜を乾燥させて溶媒を除去するとともに、架橋剤を架橋させて、次に塗布される塗布液に対して緑色発光層を不溶化した。
【０１４７】
次に赤色発光層を緑色発光層上に積層した。まず、溶媒としてキシレンを用い、赤色発光層を主に構成する材料として、発光材料（ＳＵＭＡＴＩＯＮ社製、商品名「ＰＲ１５８」）を用いて塗布液を調合した。塗布液における発光材料の割合を１．０質量％とした。このようにして得られた塗布液を、スピンコートすることによって、緑色発光層上に薄膜を形成した。次に、窒素雰囲気において２００℃で２０分間加熱して、膜厚が１０ｎｍの赤色発光層を得た。
【０１４８】
＜発光波長の異なった複数の発光層の所定順の配置による効果の評価＞
作製例１、比較例１、比較例２の各有機ＥＬ素子にそれぞれ電圧を印加して、輝度および色度を測定した。測定では、印加する電圧を段階的に変化させ、印加する電圧毎に輝度および色度を測定した。測定結果を表１に示す。
【０１４９】
【表１】
2010146822.tif 000003
【０１５０】
印加する電圧を変えて輝度を１００ｃｄ／ｍ2〜１００００ｃｄ／ｍ2まで変化させたときの、作製例１、比較例１、比較例２の各有機ＥＬ素子のＣＩＥ色度座標における座標値ｘ，ｙのそれぞれの変化幅を表２に示す。
【０１５１】
【表２】
2010146822.tif 000004
【０１５２】
表１および表２に示すように、作製例１の有機ＥＬ素子は、印加する電圧を変えて輝度を１００ｃｄ／ｍ2〜１００００ｃｄ／ｍ2まで変化させたときの、取出される光の色度座標における座標値ｘと座標値ｙの変化の幅が、それぞれ０．０１６以下であった。
【０１５３】
表１に示すように、作製例１の有機ＥＬ素子は、３層の発光層を設けることによって、１層の発光層のみからなる比較例１の有機ＥＬ素子よりも電流効率の最大値が向上した。
また作製例１の有機ＥＬ素子は、３層の発光層を所定の配置にすることによって、比較例２の有機ＥＬ素子よりも電流効率の最大値が向上した。
【０１５４】
また表１に示すように、作製例１の有機ＥＬ素子は、３層の発光層を設けることによって、１層の発光層のみからなる比較例１の有機ＥＬ素子よりも、電圧の変化に対する色味の変化が少なかった。また作製例１の有機ＥＬ素子は、３層の発光層を所定の配置にすることによって、比較例２の有機ＥＬ素子よりも、電圧の変化に対する色味の変化が少なかった。
【０１５５】
以下の作製例２、３および比較例３〜５では、透明支持基板の外表面にフィルムを設けることにより光取り出し効率を制御できることを確認した。
【０１５６】
＜作製例２＞フィルムを有する有機ＥＬ素子の作製
以下のようにしてフィルムを有する有機ＥＬ素子を作製した。光透過性を有する透明支持基板として、３０ｍｍ×３０ｍｍのガラス基板を用いた。次に、スパッタリング法によって厚みが１５０ｎｍのＩＴＯから成る導電体膜を支持基板の表面上に蒸着した。次に、この導電体膜の表面上にフォトレジストを塗布し、フォトマスクを介して所定の領域を露光し、さらに洗浄することによって、所定のパターン形状の保護膜を形成した。さらにエッチングを施した後、水、ＮＭＰ（ｎ−ｍｅｔｈｙｌｐｙｒｒｏｌｉｄｏｎｅ）でリンスを施し、所定のパターン形状のＩＴＯ膜から成る陽極を形成した。次に、陽極上のレジスト残渣を除去するために、酸素プラズマ処理を３０Ｗのエネルギーで２分間行い、ＵＶ／Ｏ3洗浄を２０分間行った。
【０１５７】
次に、ポリ（３，４）エチレンジオキシチオフェン／ポリスチレンスルホン酸（スタルクヴィテック社製、商品名：ＢａｙｔｒｏｎＰ  ＣＨ８０００）の懸濁液に、２段階の濾過を行い、正孔注入層用の溶液を得た。第１段階目の濾過では、０．４５μｍ径のフィルターを用い、第２段階目の濾過では、０．２μｍ径のフィルターを用いた。濾過して得られた溶液を用いて、スピンコート法によって薄膜を製膜し、大気雰囲気下において、ホットプレート上で２００℃、１５分間熱処理することによって、厚みが７０ｎｍの正孔注入層を形成した。
【０１５８】
次に、Ｌｕｍａｔｉｏｎ  ＷＰ１３３０（ＳＵＭＡＴＩＯＮ社製）とキシレンとを混合してキシレン溶液を作製した。キシレン溶液におけるＬｕｍａｔｉｏｎ  ＷＰ１３３０の濃度を１．２質量％とした。作製した溶液を用いて、正孔注入層の表面上にスピンコート法によって薄膜を成膜した後、窒素雰囲気下においてホットプレート上で１３０℃、６０分間熱処理し、厚みが８０ｎｍの発光層を形成した。
【０１５９】
次に、発光層が形成された支持基板を真空蒸着機に導入し、Ｂａ、Ａｌをそれぞれ５ｎｍ、８０ｎｍの厚みで順次蒸着し、陰極を形成した。なお真空度が１×１０-4Ｐａ以下に到達した後に、金属の蒸着を開始した。
【０１６０】
次に、フィルムを作製するために、まずフィルム用の溶液を作製した。ポリカーボネート６．３２ｇをジクロロメタン２０．７ｇに溶解し、２３．４ｗｔ％の溶液を作製した。次に、この溶液にフッ素系界面活性剤であるノベック（住友３Ｍ社製）を混合した。混合した溶液におけるノベックの濃度を０．８ｗｔ％とし、フィルム用の溶液を得た。湿度８５％の恒温恒湿槽中において、成膜後のフィルムの膜厚が１５０μｍ程度になるように、得られたフィルム用の溶液をガラスの基台上にキャストした。湿度８５％の雰囲気中で５分間放置した後、窒素フローによりフィルムを乾燥し、表面に凹凸形状を有する２０ｍｍ×２０ｍｍのフィルム（フィルムＡ）を得た。
【０１６１】
次に、支持基板の上記発光層が形成されている側の表面とは反対側の表面に粘着剤としてグリセリンを塗布し、フィルムＡを貼り合せて、有機ＥＬ素子を作製した。支持基板の屈折率は、１．５０であり、粘着剤の屈折率は、１．４５であり、フィルムＡの屈折率は、１．５８である。またフィルムＡの平均膜厚は２３０μｍである。
【０１６２】
＜作製例３＞フィルムを有する有機ＥＬ素子の作製
作製例２の有機ＥＬ素子とはフィルムのみが異なる有機ＥＬ素子を作製した。本作製例３では、高いヘイズ値（８２％）を示す市販品のフィルム（フィルムＢ）を用いた。フィルムＢは、粘着層を有しているので、粘着剤などを用いずにそのまま支持基板に貼付けて有機ＥＬ素子を作製した。
【０１６３】
＜比較例３＞フィルムを有する有機ＥＬ素子の作製
作製例２の有機ＥＬ素子とは、フィルムのみが異なる有機ＥＬ素子を作製した。
フィルム用の溶液には、作製例２の溶液と同じものを用いた。湿度５０％の恒温恒湿槽中において、成膜後のフィルムの膜厚が２２０μｍ程度となるように、フィルム用の溶液をガラスの基台上にキャストした。湿度５０％の雰囲気中で５分間放置した後、窒素フローによりフィルムを乾燥し、２０ｍｍ×２０ｍｍのフィルム（フィルムＣ）を得た。このフィルムＣを、作製例２と同じ粘着剤を用いて作製例２と同様に支持基板に貼り付けて有機ＥＬ素子を作製した。
【０１６４】
＜比較例４＞フィルムを有する有機ＥＬ素子の作製
作製例２の有機ＥＬ素子とはフィルムのみが異なる有機ＥＬ素子を作製した。
フィルム用の溶液には、作製例２の溶液と同じものを用いた。湿度８５％の恒温恒湿槽中において、成膜後のフィルムの膜厚が２２０μｍ程度となるように、フィルム用の溶液をガラスの基台上にキャストした。湿度８５％の雰囲気中で５分間放置した後、窒素フローによりフィルムを乾燥し、表面に凹凸形状を有する２０ｍｍ×２０ｍｍのフィルム（フィルムＤ）を得た。得られたフィルムＤを、作製例２と同じ粘着剤を用いて作製例２と同様に支持基板に貼り付けて有機ＥＬ素子を作製した。
【０１６５】
＜比較例５＞フィルムを有する有機ＥＬ素子の作製
作製例２の有機ＥＬ素子とはフィルムのみが異なる有機ＥＬ素子を作製した。
フィルム用の溶液には、作製例２の溶液と同じものを用いた。湿度８５％の恒温恒湿槽中において、成膜後のフィルムの膜厚が３６０μｍ程度となるように、フィルム用の溶液をガラスの基台上にキャストした。湿度８５％の雰囲気中で５分間放置した後、窒素フローによりフィルムを乾燥し、表面に凹凸形状を有する２０ｍｍ×２０ｍｍのフィルム（フィルムＥ）を得た。このフィルムＥを、作製例２と同じ粘着剤を用いて作製例２と同様に支持基板に貼り付けて有機ＥＬ素子を作製した。
【０１６６】
＜フィルムの表面の観察＞
作製例２、３および比較例３、４、５で用いたフィルムの表面を走査型電子顕微鏡（ＳＥＭ）で観察した。
図３は、作製例２において作製したフィルムＡの断面を模式的に示す図であり、図４は、作製例３で用いたフィルムＢの断面を模式的に示す図であり、図５は、比較例３において作製したフィルムＣの断面を模式的に示す図である。
【０１６７】
作製例２において作製したフィルムＡでは、フィルムの表面に平均直径が２μｍの半球状の凹面が形成されていることを確認した。凹面は、フィルムＡの表面の全面に渡って形成されていることを確認した。
【０１６８】
また作製例３に用いたフィルムＢでは、フィルムの表面が凹凸状に形成されていることを確認した。凹面は、フィルムＢの表面の全面に渡って形成されていることを確認した。
【０１６９】
また比較例３において作製したフィルムＣでは、表面に凹面が形成されずに、表面が平面であることを確認した。
【０１７０】
また比較例４において作製したフィルムＤでは、フィルムの表面に、平均直径が３μｍの半球状の凹面が形成されていることを確認した。凹面の配置の規則性は比較的低かったが、凹面は、フィルムＤの表面の全面に渡って形成されていることを確認した。
【０１７１】
また比較例５において作製したフィルムＥでは、フィルムの表面に、平均直径が４μｍの半球状の凹面が形成されていることを確認した。凹面の配置の規則性は比較的低かったが、凹面は、フィルムＥの表面の全面に渡って形成されていることを確認した。
【０１７２】
表３に、作製例２および比較例３、４、５においてフィルムを作製したときの湿度と、作製例２、３および比較例３、４、５で用いたフィルムの特性とを示す。
【０１７３】
【表３】
2010146822.tif 000005
【０１７４】
表３に示すように、湿度と、作製されるフィルムの膜厚とを制御することによって、高いヘイズ値のフィルムを作製できることが確認された。また作製されるフィルムの膜厚が厚くなると、凹面の径が大きくなることを確認した。
【０１７５】
＜有機ＥＬ素子の光取り出し効率＞
作製例２、３および比較例３、４、５で作製したフィルムが貼り合わされた有機ＥＬ素子の光強度と、フィルムが貼り合わされていない有機ＥＬ素子の光強度とを比較した。表４に、フィルムが貼り合わされた有機ＥＬ素子の光強度を、フィルムが貼り合わされていない有機ＥＬ素子の光強度で割った光取り出し効率の比を示す。光強度は、有機ＥＬ素子に０．１５ｍＡの電流を流し、そのときの発光強度の角度依存性を測定し、全ての角度での発光強度を積分することによって測定した。
【０１７６】
【表４】
2010146822.tif 000006
【０１７７】
作製例２の有機ＥＬ素子は、フィルムＡを貼り合せる前に比べて、光取り出し効率が１．５倍上昇した。さらに作製例２のフィルムＡと光学的特性の近いフィルムＢが貼り合わされた作製例３の有機ＥＬ素子も、作製例２の有機ＥＬ素子と同様に、光取り出し効率が大きく上昇した。しかしながら、比較例３の有機ＥＬ素子に用いたフィルムＣは、光散乱がほぼ無いので、光取り出し効率の向上は見られなかった。また比較例４、５も、大きな光取り出し効率の向上は見られなかった。
【０１７８】
このことから、全光線透過率が高く、ヘイズ値の高いフィルムが光取り出し効率の向上に寄与していることが明らかとなった。特にフィルムのヘイズ値が７０％以上になると、光取り出し効率が大きく向上することがわかった。このように所定の光学特性を示すフィルムを設けることによって、光の取り出し効率が向上することを確認し、結果として発光効率が向上することを確認した。
【０１７９】
以上、作製例１では、光透過性を有する第１電極の上に、発光層を赤、緑、青に発光する３つの発光層から構成し、これら発光層を陽極から陰極に向けて、赤色発光層、緑色発光層、青色発光層の順に配置した有機ＥＬ素子を製造し、発光層を赤、緑、青に発光する３つの発光層から構成し、これら発光層を陽極から陰極に向けて、赤色発光層、緑色発光層、青色発光層の順に配置することによる効果を確認した。
また作製例２、３では、支持基板の光透過性を有する第１電極（陽極）とは反対側の外表面にフィルムを設けた有機ＥＬ素子を製造し、発光効率が向上するのを確認した。
【図面の簡単な説明】
【０１８０】
【図１】本発明の有機ＥＬ素子の第１の実施形態を示す正面断面図である。
【図２】本発明の有機ＥＬ素子の第２の実施形態を示す正面断面図である。
【図３】作製例２において作製したフィルムＡの断面を模式的に示す図である。
【図４】作製例３に用いたフィルムＢの断面を模式的に示す図である。
【図５】比較例３において作製したフィルムＣの断面を模式的に示す図である。
【符号の説明】
【０１８１】
１，１１  有機ＥＬ素子
２  透明支持基板
２ａ  第１主面
２ｂ  第２主面
３  透明陽極（第１電極）
４，１２  発光部
５  陰極（第２電極）
６，１７  発光機能部
７，１４  保護膜（上部封止膜）
１４ａ  第１主面
１４ｂ  第２主面
８，１５  フィルム
９ａ，１９ａ  赤色発光層
９ｂ，１９ｂ  緑色発光層
９ｃ，１９ｃ  青色発光層
１３  透明陰極（第１電極）
１６  陽極（第２電極）
１８  支持基板
Ａ  作製例２に用いたフィルム
Ｂ  作製例３に用いたフィルム
Ｃ  比較例３に用いたフィルム
【図１】
2010146822.tif 000007
【図２】
2010146822.tif 000008
【図３】
2010146822.tif 000009
【図４】
2010146822.tif 000010
【図５】
2010146822.tif 000011